(57)【特許請求の範囲】
【請求項１】
繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有する、ことを特徴とする編織組織が透視可能な光輝性複合膜材。
【請求項２】
繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記光輝性樹脂被覆層の表面上に、さらに光輝性樹脂最外層が形成され、この光輝性樹脂最外層が熱可塑性樹脂１００重量部に対して、光輝性樹脂被覆層に含まれるパール顔料と干渉色を異にするパール顔料を０．５〜１０重量部とを含み、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記光輝性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有する、ことを特徴とする編織組織が透視可能な光輝性複合膜材。
【請求項３】
繊維編織布帛からなる基布、及び前記基布の少なくとも一面に、透明であって、かつ着色された、または無色の熱可塑性樹脂被覆層を有し、前記熱可塑性樹脂被覆層の表面上に、熱可塑性樹脂１００重量部に対してパール顔料を０．５〜１０重量部を含む光輝性樹脂最外層がさらに形成され、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記熱可塑性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有する、ことを特徴とする編織組織が透視可能な光輝性複合膜材。
【請求項４】
請求項１〜３のいずれか１項に記載の編織組織が透視可能な光輝性複合膜材の少なくとも一面の最外層上に、さらに透明であって、かつ着色された、または無色の熱可塑性樹脂最外層が形成されている、ことを特徴とする編織組織が透視可能な光輝性複合膜材。
【請求項５】
前記基布用繊維編織布帛が、０〜４０％の編織組織空隙率を有する２軸編織物、３軸編織物、４軸編織物から選ばれる、請求項１〜４のいずれか１項に記載の編織組織が透視可能な光輝性複合膜材。
【請求項６】
繊維編織布帛からなる基布、及び前記基布の表面を被覆し、かつ、熱可塑性樹脂１００重量部と、パール顔料０．５〜１０重量部とを含む光輝性樹脂被覆層と、前記基布の裏面を被覆し、かつ熱可塑性樹脂からなる裏面樹脂被覆層とを有し、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記光輝性樹脂被覆層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５である、ことを特徴とする編織組織が透視可能な光輝性複合膜材。
【請求項７】
繊維編織布帛からなる基布、及び前記基布の表面を被覆し、かつ、熱可塑性樹脂１００重量部と、パール顔料０．５〜１０重量部とを含む光輝性樹脂被覆層と、前記基布の裏面を被覆し、かつ熱可塑性樹脂からなる裏面樹脂被覆層とを有し、前記光輝性樹脂被覆層の表面上に、さらに光輝性樹脂最外層が形成され、この光輝性樹脂最外層が熱可塑性樹脂１００重量部に対して、光輝性樹脂層に含まれるパール顔料と干渉色を異にするパール顔料を０．５〜１０重量部とを含み、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記光輝性樹脂最外層が形成された前記光輝性樹脂被覆層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であることを特徴とする編織組織が透視可能な光輝性複合膜材。
【請求項８】
繊維編織布帛からなる基布、及び前記基布の表面を被覆し、透明であって、かつ着色された、または無色の熱可塑性樹脂被覆層と、前記基布の裏面を被覆し、かつ熱可塑性樹脂からなる裏面樹脂被覆層とを有し、前記熱可塑性樹脂被覆層の表面上に、熱可塑性樹脂１００重量部に対してパール顔料を０．５〜１０重量部を含む光輝性樹脂最外層が形成され、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記光輝性樹脂最外層が形成された前記熱可塑性樹脂被覆層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であることを特徴とする編織組織が透視可能な光輝性複合膜材。
【請求項９】
請求項６〜８のいずれか１項に記載の編織組織が透視可能な光輝性複合膜材の少なくとも一面の最外層上に、さらに透明であって、かつ着色された、または無色の熱可塑性樹脂最外層が形成されていることを特徴とする編織組織が透視可能な光輝性複合膜材。
【請求項１０】
前記基布用繊維編織布帛が、１５〜４０％の編織組織空隙率を有する２軸編織物、３軸編織物、４軸編織物から選ばれる、請求項６〜９のいずれか１項に記載の編織組織が透視可能な光輝性複合膜材。
【請求項１１】
前記基布用繊維編織布帛が、ＪＩＳ  Ｚ−８７２９−１９８０に規定されているＣＩＥ１９７６表色系の明度指数Ｌ* 値において互いに異なる２種以上の繊維糸条の混編織布帛であって、前記２種以上の繊維糸条の各々の明度指数Ｌ* 値が１０〜６０である、請求項１〜１０のいずれか１項に記載の編織組織が透視可能な光輝性複合膜材。
【請求項１２】
前記基布用繊維編織布帛が、ＪＩＳ  Ｚ−８７２９−１９８０に規定されているＣＩＥ１９７６表色系の明度指数Ｌ* 値が１０〜６０の少なくとも１種の繊維糸条と、明度指数Ｌ* 値が、６１〜９８の少なくとも１種の繊維糸条との混編織布帛である、請求項１〜１０のいずれか１項に記載の編織組織が透視可能な光輝性複合膜材。
【請求項１３】
前記基布用繊維編織布帛が、炭素繊維マルチフィラメント糸条、アラミド繊維マルチフィラメント糸条、ポリエステルマルチフィラメント繊維糸条から選ばれた１種以上を含む、請求項１〜１２のいずれか１項に記載の編織組織が透視可能な光輝性複合膜材。
【請求項１４】
前記基布用繊維編織布帛がマルチフィラメント糸条からなり、この糸条が紡糸前または紡糸後に、顔料、又は染料によって着色されている請求項１〜１３のいずれか１項に記載の編織組織が透視可能な光輝性複合膜材。
【請求項１５】
前記基布用繊維編織布帛がマルチフィラメント糸条からなり、かつこの糸条が、二色性干渉雲母チタンを７０〜１００重量％含有するパール顔料を含む塗料により表面被覆されている、請求項１〜１４のいずれか１項に記載の編織組織が透視可能な光輝性複合膜材。
【請求項１６】
前記光輝性樹脂最外層の形成が、パール顔料を含む熱可塑性樹脂溶液の塗工、乾燥によって形成されるか、またはパール顔料を含む熱可塑性樹脂フィルムの積層によって形成される、請求項２、請求項３、請求項４、請求項７、請求項８及び請求項９のいずれか１項に記載の編織組織が透視可能な光輝性複合膜材。
【請求項１７】
前記光輝性樹脂被覆層の形成が、パール顔料を含む熱可塑性樹脂溶液の塗工、乾燥によって形成されるか、またはパール顔料を含む熱可塑性樹脂フィルムの積層によって形成される、請求項１、請求項４、請求項６、及び請求項９のいずれか１項に記載の編織組織が透視可能な光輝性複合膜材。
【請求項１８】
前記パール顔料が、二色性干渉雲母チタンを７０〜９９重量％と、銀白色雲母チタン、及び／又は有彩色雲母酸化鉄を１〜３０重量％とを含有する、請求項１〜１７のいずれか１項に記載の編織組織が透視可能な光輝性複合膜材。
【請求項１９】
前記光輝性樹脂被覆層、前記光輝性樹脂最外層、又は前記熱可塑性樹脂最外層に凹凸賦型されている請求項１〜１８のいずれか１項に記載の編織組織が透視可能な光輝性複合膜材。
【請求項２０】
前記基布用繊維編織布帛と前記光輝性樹脂被覆層、前記光輝性樹脂最外層、又は前記熱可塑性樹脂最外層との色差ΔＥ* ａｂ（ＪＩＳ  Ｚ−８７２９−１９８０）が６．０以上である請求項１〜１９のいずれか１項に記載の編織組織が透視可能な光輝性複合膜材。
【発明の詳細な説明】
【０００１】
【発明の属する技術分野】
本発明は基材繊維布帛の編織組織が透視可能であり、かつ美麗な色彩を有する光輝性に優れた膜材に関するものである。さらに詳しく述べるならば、本発明は、日除けテント、カバー、内装材、装飾用シートなどの用途、その他雑貨類及びこれらの部材としての用途などに適して用いられる意匠性膜材に関するものである。
【０００２】
【従来の技術】
従来、日除けテント、カバー、内装材、装飾用シートその他雑貨類用の合成樹脂レザー分野では、製品に様々な表面加飾技術が付与されている。中でも高級感を付与する目的で金属粉末顔料（主としてアルミニウム粉末顔料）、パール（雲母）顔料などのメタリック顔料を合成樹脂中に分散させて着色したり、あるいはレザーの表面にこれらのメタリック顔料を含有する塗料を用いて表面処理、またはインキを用いて印刷する技術が知られている。特にパール顔料は落ち着いた真珠光沢外観が得られるため文具、玩具、日用雑貨、包装材、化粧板、ステッカー、化粧品、自動車など広い用途からの需要が大きい。またパール顔料は耐候性に優れるため白の自動車のボディーカラー塗装に広く使用され、最近では酸化鉄で表面被覆した特殊カラーパール顔料が車の高級感を高める着色剤として大きな役割を果たしている。また酸化チタンで表面被覆した特殊なパール顔料では金属粉末顔料では得られない独特の発色が得られるため、自動車分野はもとより口紅、アイシャドー、マニキュアなど化粧品分野での需要も高まっている。
【０００３】
通常、合成樹脂レザーなどは、繊維基布の片表面に合成樹脂発泡層（主に軟質ポリ塩化ビニル樹脂）とその上に設けられた合成樹脂（主に軟質ポリ塩化ビニル樹脂）着色フィルム層によって構成されている。またテント膜材、養生シートなどのターポリンは、繊維基布の両面に着色された軟質ポリ塩化ビニル樹脂フィルム層が貼着されて構成されている。
従来技術ではこれらの合成樹脂（軟質ポリ塩化ビニル樹脂）着色フィルムにパール顔料及び、表面被覆した特殊パール顔料を使用することによって真珠光沢を有する着色シートの加工が行われている。また特に酸化チタンで表面被覆した特殊なパール顔料は合成樹脂中に分散して併用する顔料、あるいはパール顔料を含む塗料を塗布する下地フィルム層の色相によって干渉色を生じる特性があるため、例えばマーキングフィルムやステッカーなどの分野では有彩色顔料で着色した合成樹脂フィルムの表面にパール顔料を含む合成樹脂フィルムを積層したもの、あるいは有彩色顔料で着色した合成樹脂フィルムの表面にパール顔料を含む塗料を塗布したものなどが提案されている。
【０００４】
一方、合成樹脂レザーやテントなどの装飾シートでは、その寸法安定性と用途に応じた強度を持たせるために繊維織物が基材として複合されているが、この基材に用いられる繊維織物が表面に透けてそのまま見えることは用途上好ましいことではない。従って通常これらの装飾シートに於いては繊維織物が外観上判別できない程度に合成樹脂（主に軟質ポリ塩化ビニル樹脂）で表面被覆加工、及びエンボス加工がなされている。従って、上記のマーキングフィルムやステッカーなどの分野で行われている特殊なパール顔料の加工技術は合成樹脂レザーやターポリンなどのシート分野においても応用が可能で、この方法によってより個性的な意匠性を求めることが可能となる。ところで、これらの用途では繊維織物に対して強度と寸法安定性以外の特性を求めることがなく、通常繊維織物に用いられる繊維糸条は無着色で製造されている。特に合成樹脂レザーやテントなどの用途に使用される繊維織物の繊維糸条には、コストと性能に優れた合成繊維マルチフィラメント（主としてＰＥＴ繊維）が汎用的に使用されている。この繊維糸条は無着色で製造された極細径の繊維フィラメントの繊維束であるため、光を乱反射して白の外観色を有するものである。
【０００５】
また一方で、繊維織物自体が有する種々の織物構造の幾何学的繰り返し模様を製品の意匠性に活用した例として、これらの繊維織物表面に透明性着色した合成樹脂（主に軟質ポリ塩化ビニル樹脂）フィルムを積層したものが知られているが、織物構造の幾何学的繰り返し模様だけでは意匠性に乏しいものであった。そこでより個性的な意匠性を付与する目的で、これらの合成樹脂フィルム中に金属粉末顔料やパール顔料などのメタリック顔料を配合して光輝性の幾何学的繰り返し模様外観を得る方法が考案されている。確かに、この方法によると光輝性の幾何学的繰り返し模様外観を有する合成樹脂レザーやテントなどの装飾シートが容易に得られるが、金属粉末顔料（主としてアルミニウム粉末顔料）を用いた場合、得られるメタリック感がギラギラとし過ぎるため日常用途に適さず、玩具、雑貨などの部材として小片が利用されるのみでしかない。またパール顔料の場合、隠蔽性が不足するため多量のパール顔料の配合をしなければ十分な真珠光沢外観が得られない欠点がある。そこでこれらの用途では金属粉末顔料とパール顔料とをブレンドして任意のメタリック外観を調整して行うのが一般化している。しかしこの場合、併用する金属粉末顔料の隠蔽性によって繊維織物の繊維糸条の有する光沢やヘアーラインなどの微妙な外観が失われ、立体感に欠けるだけでなく、しかも単調なメタリック外観しか得られない欠点がある。
【０００６】
また、より個性的な意匠性を得るために先述の酸化チタンで表面被覆した特殊なパール顔料を使用する試みに対しては、特別な下地色相を必要とするため、繊維織物を透視させて外観表現することができないという矛盾する問題がある。従って基材繊維布帛の編織組織が透視可能であり、かつ同時に美麗な色彩を有する光輝性に優れたシート、更には基材繊維布帛の編織組織が透視可能であり、かつ同時に観察方向によって色調が変化する光輝性シートなどは開発されていなかった。
【０００７】
【発明が解決しようとする課題】
本発明は、繊維編織布帛からなる基布と、その少なくとも一面上に形成された光輝性樹脂被覆層とを有しているが基布の編織組織を、光輝性樹脂被覆層を介して透視可能であり、意匠性、色彩の美麗性、及び光輝性に優れた複合膜材料を提供するものであって、更には基材繊維布帛の編織組織が透視可能であり、かつ同時に観察方向によって色調が変化する光輝性シートを提供しようとするものである。
【０００８】
【課題を解決するための手段】
本発明は、上記課題を解決すべく研究、検討を重ねた結果、本発明の編織組織が透視可能な光輝性複合膜材は、
（１）．繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂被覆層が２５〜８５％の可視光線透過率（ＪＩＳ  Ｋ−６７１４−１９８８）を有すること、
（２）．繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記光輝性樹脂被覆層の表面上に、さらに光輝性樹脂最外層が形成され、この光輝性樹脂最外層が熱可塑性樹脂１００重量部に対して、光輝性樹脂被覆層に含まれるパール顔料と干渉色を異にするパール顔料を０．５〜１０重量部とを含み、前記基布用繊維編織布帛が、ＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記光輝性樹脂被覆層が２５〜８５％の可視光線透過率を有すること、
（３）．繊維編織布帛からなる基布、及び前記基布の少なくとも一面に、透明であって、かつ着色された、または無色の熱可塑性樹脂被覆層を有し、前記熱可塑性樹脂被覆層の表面上に、熱可塑性樹脂１００重量部に対してパール顔料を０．５〜１０重量部を含む光輝性樹脂最外層がさらに形成され、前記基布用繊維編織布帛が、ＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記熱可塑性樹脂被覆層が２５〜８５％の可視光線透過率を有すること、
（４）．前記（１）の光輝性樹脂被覆層または前記（２），（３）の光輝性樹脂最外層の上にさらに透視性を阻害せず、透明であって、かつ着色された、または無色の熱可塑性樹脂最外層が形成されていること、
（５）〜（７）．前記（１）〜（３）の光輝性樹脂被覆層を片面に有する膜材の裏面を被覆し、かつ熱可塑性樹脂からなる裏面樹脂被覆層とを有し、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であること、
（８）．前記（５）の光輝性樹脂被覆層または前記（６），（７）の光輝性樹脂最外層の上にさらに透視性を阻害せず、透明であってかつ着色された、または無色の熱可塑性樹脂最外層が形成されていること、を満足すると、繊維布帛の編織組織が透視可能でありながら十分な光輝性を有することを見いだして本発明を完成させるに至った。
すなわち、本発明の編織組織が透視可能な光輝性複合膜材は、（１）．繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有するものである。
本発明の編織組織が透視可能な光輝性複合膜材は、（２）．繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記光輝性樹脂被覆層の表面上に、さらに光輝性樹脂最外層が形成され、この光輝性樹脂最外層が熱可塑性樹脂１００重量部に対して、光輝性樹脂被覆層に含まれるパール顔料と干渉色を異にするパール顔料を０．５〜１０重量部とを含み、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記光輝性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有するものである。
本発明の編織組織が透視可能な光輝性複合膜材は、（３）．繊維編織布帛からなる基布、及び前記基布の少なくとも一面に、透明であって、かつ着色された、または無色の熱可塑性樹脂被覆層を有し、前記熱可塑性樹脂被覆層の表面上に、熱可塑性樹脂１００重量部に対してパール顔料を０．５〜１０重量部を含む光輝性樹脂最外層がさらに形成され、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記熱可塑性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有するものである。
本発明の編織組織が透視可能な光輝性複合膜材は、（４）．上記（１）〜（３）のいずれか１つの編織組織が透視可能な光輝性複合膜材の少なくとも一面の最外層上にさらに、透明であって、かつ着色された、または無色の熱可塑性樹脂最外層が形成され、前記光輝性樹脂最外層が形成された前記光輝性樹脂被覆層が２５〜８５％の可視光線透過率（ＪＩＳ  Ｋ−６７１４−１９８８）を有していて、前記基布用繊維編織布帛の編織組織を透視可能であり、かつ光輝性を有するものである。
本発明の編織組織が透視可能な光輝性複合膜材は、前記基布用繊維編織布帛が、０〜４０％の編織組織空隙率を有する２軸編織物、３軸編織物、４軸編織物から選ばれることが好ましい。
本発明の編織組織が透視可能な光輝性複合膜材は、（５）．繊維編織布帛からなる基布、及び前記基布の表面を被覆し、かつ、熱可塑性樹脂１００重量部と、パール顔料０．５〜１０重量部とを含む光輝性樹脂被覆層と、前記基布の裏面を被覆し、かつ熱可塑性樹脂からなる裏面樹脂被覆層とを有し、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記光輝性樹脂被覆層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であるものである。
本発明の編織組織が透視可能な光輝性複合膜材は、（６）．繊維編織布帛からなる基布、及び前記基布の表面を被覆し、かつ、熱可塑性樹脂１００重量部と、パール顔料０．５〜１０重量部とを含む光輝性樹脂被覆層と、前記基布の裏面を被覆し、かつ熱可塑性樹脂からなる裏面樹脂被覆層とを有し、前記光輝性樹脂被覆層の表面上に、さらに光輝性樹脂最外層が形成され、この光輝性樹脂最外層が熱可塑性樹脂１００重量部に対して、光輝性樹脂層に含まれるパール顔料と干渉色を異にするパール顔料を０．５〜１０重量部とを含み、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記光輝性樹脂最外層が形成された前記光輝性樹脂被覆層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であるものである。
本発明の編織組織が透視可能な光輝性複合膜材は、（７）．繊維編織布帛からなる基布、及び前記基布の表面を被覆し、透明であって、かつ着色された、または無色の熱可塑性樹脂被覆層と、前記基布の裏面を被覆し、かつ熱可塑性樹脂からなる裏面樹脂被覆層とを有し、前記熱可塑性樹脂被覆層の表面上に、熱可塑性樹脂１００重量部に対してパール顔料を０．５〜１０重量部を含む光輝性樹脂最外層が形成され、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記光輝性樹脂最外層が形成された前記熱可塑性樹脂被覆層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であるものである。
本発明の編織組織が透視可能な光輝性複合膜材は、（８）．繊維編織布帛からなる基布、及び前記基布の表面を被覆し、かつ熱可塑性樹脂１００重量部と、パール顔料０．５〜１０重量部とを含む光輝性樹脂被覆層とを有し、前記基布の裏面を被覆し、かつ熱可塑性樹脂からなる裏面樹脂被覆層とを有し、前記光輝性樹脂被覆層の表面上に、さらに透明であって、かつ着色された、または無色の熱可塑性樹脂最外層が形成され、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記パール顔料が、その重量の７０〜１００重量％の二色性干渉雲母チタンを含み、前記熱可塑性樹脂最外層が形成された前記光輝性樹脂層が２５〜８５％の可視光線透過率（ＪＩＳ  Ｋ−６７１４−１９８８）を有していて、明度指数Ｌ* 値の編織組織を透視可能であって、かつ光輝性を有し、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であるものである。
本発明の編織組織が透視可能な光輝性複合膜材は、前記基布用繊維編織布帛が、１５〜４０％の編織組織空隙率を有する２軸編織物、３軸編織物、４軸編織物から選ばれることが好ましい。
本発明の編織組織が透視可能な光輝性複合膜材は、前記基布用繊維編織布帛が、ＪＩＳ  Ｚ−８７２９−１９８０に規定されているＣＩＥ１９７６表色系の明度指数Ｌ* 値において互いに異なる２種以上の繊維糸条の混編織布帛であって、前記２種以上の繊維糸条の各々の明度指数Ｌ* 値が１０〜６０であることが好ましい。
本発明の編織組織が透視可能な光輝性複合膜材は、前記基布用繊維編織布帛が、ＪＩＳ  Ｚ−８７２９−１９８０に規定されているＣＩＥ１９７６表色系の明度指数Ｌ* 値が１０〜６０の少なくとも１種の繊維糸条と、明度指数Ｌ* 値が、６１〜９８の少なくとも１種の繊維糸条との混編織布帛であることが好ましい。
本発明の編織組織が透視可能な光輝性複合膜材は、前記基布用繊維編織布帛が、炭素繊維マルチフィラメント糸条、アラミド繊維マルチフィラメント糸条、ポリエステルマルチフィラメント繊維糸条から選ばれた１種以上を含むことが好ましい。
本発明の編織組織が透視可能な光輝性複合膜材は、前記基布用繊維編織布帛がマルチフィラメント糸条からなり、この糸条が紡糸前または紡糸後に、顔料、又は染料によって着色されていることが好ましい。
本発明の編織組織が透視可能な光輝性複合膜材は、前記基布用繊維編織布帛がマルチフィラメント糸条からなり、かつこの糸条が、二色性干渉雲母チタンを７０〜１００重量％含有するパール顔料を含む塗料により表面被覆されていることが好ましい。
本発明の編織組織が透視可能な光輝性複合膜材は、前記光輝性樹脂最外層の形成が、パール顔料を含む熱可塑性樹脂溶液の塗工、乾燥によって形成されるか、またはパール顔料を含む熱可塑性樹脂フィルムの積層によって形成されることが好ましい。
本発明の編織組織が透視可能な光輝性複合膜材は、前記光輝性樹脂被覆層の形成が、パール顔料を含む熱可塑性樹脂溶液の塗工、乾燥によって形成されるか、またはパール顔料を含む熱可塑性樹脂フィルムの積層によって形成されることが好ましい。
本発明の編織組織が透視可能な光輝性複合膜材は、前記パール顔料が、二色性干渉雲母チタンを７０〜９９重量％と、銀白色雲母チタン、及び／又は有彩色雲母酸化鉄を１〜３０重量％とを含有することが好ましい。
本発明の編織組織が透視可能な光輝性複合膜材は、前記光輝性樹脂被覆層、前記光輝性樹脂最外層、前記熱可塑性樹脂最外層に凹凸賦型されていることが好ましい。
本発明の編織組織が透視可能な光輝性複合膜材は、前記基布用繊維編織布帛と前記光輝性樹脂被覆層、前記光輝性樹脂最外層、前記熱可塑性樹脂最外層との色差ΔＥ* ａｂ（ＪＩＳ  Ｚ−８７２９−１９８０）が６．０以上であることが好ましい。
【０００９】
【発明の実施の形態】
本発明の編織組織が透視可能な光輝性複合膜材は、（１）．繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記基布用繊維編織布帛が、ＪＩＳ  Ｚ−８７２９−１９８０に規定されているＣＩＥ１９７６表色系の明度指数Ｌ* 値１０〜６０を有するものであり、前記パール顔料が、その重量の７０〜１００重量％の二色性干渉雲母チタンを含み、前記光輝性樹脂被覆層が２５〜８５％の可視光線透過率（ＪＩＳ  Ｋ−６７１４−１９８８）を有していているものであり、又は（２）．繊維編織布帛からなる基布、及び前記基布の少なくとも一面を被覆し、かつ、熱可塑性樹脂１００重量部と、パール顔料０．５〜１０重量部とを含む光輝性樹脂被覆層とを有し、前記光輝性樹脂被覆層の表面上に、さらに光輝性樹脂最外層が形成され、この光輝性樹脂最外層が熱可塑性樹脂１００重量部に対して、光輝性樹脂被覆層に含まれるパール顔料と干渉色を異にするパール顔料を０．５〜１０重量部とを含み、前記基布用繊維編織布帛が、ＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記光輝性樹脂被覆層が２５〜８５％の可視光線透過率を有しているものであり、又は、（３）．繊維編織布帛からなる基布、及び前記基布の少なくとも一面に、透明であって、かつ着色された、または無色の熱可塑性樹脂被覆層を有し、前記熱可塑性樹脂被覆層の表面上に、熱可塑性樹脂１００重量部に対してパール顔料を０．５〜１０重量部を含む光輝性樹脂最外層がさらに形成され、前記基布用繊維編織布帛が、ＣＩＥ１９７６表色系の明度指数Ｌ* 値１０〜６０を有するものであり、前記パール顔料が、その重量の７０〜１００重量％の二色性干渉雲母チタンを含み、前記光輝性樹脂最外層が形成された前記熱可塑性樹脂被覆層が２５〜８５％の可視光線透過率を有している。（４）．前記（１）の光輝性樹脂被覆層または前記（２）、（３）の光輝性樹脂最外層の上にさらに、透視性を阻害しない、透明であって、かつ着色された、または無色の熱可塑性樹脂最外層が形成されているものであり、又は（５）〜（７）．前記（１）〜（３）の光輝性樹脂被覆層を片面に有する膜材の裏面を被覆し、かつ熱可塑性樹脂からなる裏面樹脂被覆層とを有し、前記基布用繊維編織布が、ＪＩＳ  Ｚ−８７２９−１９８０に規定されているＣＩＥ１９７６表色系の明度指数Ｌ* 値１０〜６０、及び編織組織空隙率１５〜４０％を有するものであり、前記裏面樹脂被覆層の明度指数Ｌ* 値が、１０〜６０の範囲内にあり、かつ前記基布用繊維編織布帛とは異なる明度指数Ｌ* 値を有し、前記基布用繊維編織布帛と前記裏面樹脂被覆層との明度指数Ｌ* 値差が、５〜４５であるものであり、又は（８）．前記（５）の光輝性樹脂被覆層または前記（６），（７）の光輝性樹脂最外層の上にさらに透視性を阻害しない、透明であって、かつ着色された、または無色の熱可塑性樹脂最外層が形成されているものである。
【００１０】
ここでＣＩＥ１９７６表色系（ＪＩＳ規格Ｚ−８７２９）に規定される明度指数Ｌ* 値とは、１９７６年に国際照明委員会（ＣＩＥ）が勧告の「Ｌ* ａ* ｂ* 表色系及び色差公式」に規定されるＬ* １１６（Ｙ／Ｙ0 ）1/3 −１６、ａ* ＝５００［（Ｘ／Ｘ0 ）1/3 −（Ｙ／Ｙ0 ）1/3 ］、ｂ* ＝２００［（Ｙ／Ｙ0 ）1/3 −（Ｚ／Ｚ0 ）1/3 ］を表すものである。（式中Ｘ0 、Ｙ0 、Ｚ0 は照明に用いた標準光の三刺激値Ｘ、Ｙ、Ｚは繊維布帛の三刺激値である）ＣＩＥ１９７６表色系はＡｄａｍｓ−Ｎｉｃｋｅｒｓｏｎ色空間（Ｖx 、Ｖy 、Ｖz 表色系）に近似させ簡略化した均等色空間である。また色差はΔＥ* ａｂ＝［（ΔＬ* ）2 ＋（Δａ* ）＋（Δｂ* ）］1/2 で表される。
【００１１】
本発明の編織組織が透視可能な光輝性複合膜材に使用できる繊維編織布帛としては、繊維編織布帛を構成する繊維糸条が、合成繊維、天然繊維、半合成繊維、再生繊維、無機繊維、及びこれらの２種以上を用いた混用繊維から選ばれて製織、製編された繊維編織布帛が挙げられる。これらの繊維糸条は、顔料及び、染料によって紡糸前に着色されているか、または紡糸後に着色されていることが好ましい。また繊維編織布帛を顔料及び、染料によって後着色したものであってもよい。
【００１２】
これらの繊維編織布帛のＣＩＥ１９７６表色系（ＪＩＳ規格Ｚ−８７２９）による明度指数Ｌ* 値が１０〜６０の範囲、特に適しては１５〜４５の範囲であることが、本発明の光輝性複合膜材の光輝発色効果が高くなり好ましい。明度指数Ｌ* 値が６０を越えると十分な光輝発色効果を得ることができない。また明度指数Ｌ* 値が小さい程、本発明の光輝性複合膜材の光輝発色性は好ましいものとなるが、Ｌ* 値１０未満の明度指数を有する繊維編織布帛及び、繊維糸条を得ることは困難である。また本発明の光輝性複合膜材において明度指数Ｌ* 値が１０〜６０の範囲であれば、明度指数Ｌ* 値の異なる２種以上の繊維糸条を用いることもできる。明度指数Ｌ* 値の異なる２種以上の繊維糸条を用いることによって本発明の光輝性複合膜材の光輝発色効果が部分ごとに微妙に異なる視覚効果が得られ好ましい。また明度指数Ｌ* 値が１０〜６０の範囲の繊維糸条と、明度指数Ｌ* 値が６１〜９８の範囲の繊維糸条とを併用していても良い。明度指数Ｌ* 値が６１〜９８の範囲の繊維糸条と併用することで本発明の光輝性複合膜材の光輝発色効果が部分ごとに明瞭に異なる視覚効果が得られるため好ましい。またさらに本発明の光輝性複合膜材に用いる繊維編織布帛には、明度指数Ｌ* 値が１０〜６０の範囲の繊維糸条を用いた繊維編織布帛、及びこの糸条を二色性干渉雲母チタンを含むパール顔料樹脂溶液で表面被覆処理した織布帛の構成種の１種として含み混織した繊維編織布帛であっても良く、また明度指数Ｌ* 値が１０〜６０の範囲の繊維糸条を構成種の１種以上として含む繊維編織布帛を、二色性干渉雲母チタンを含むパール顔料樹脂溶液で表面被覆処理したものであっても良い。この時樹脂溶液中に使用される二色性干渉雲母チタンには熱可塑性樹脂層に配合される二色性干渉雲母チタンとは干渉色が異なるものであることが視覚効果上好ましい。
【００１３】
本発明の編織組織が透視可能な光輝性複合膜材に使用できる繊維糸条のうち、合成繊維としてはポリプロピレン繊維、ポリエチレン繊維、ビニロン繊維、アクリル繊維、ポリウレタン繊維、ポリエステル繊維（ポリエチレンテレフタレート、ポリブチレンテレフタレート、ポリナフチレンテレフタレート）、芳香族ポリエステル繊維、ナイロン繊維（ナイロン−６、ナイロン−６，６）、アラミド繊維（ポリ−ｐ−フェニレンテレフタルアミド（ＰＰＴＡ）、ポリ−ｐ−ベンズアミド（ＰＢＡ）、ｐ−フェニレン−３，４オキシジフェニレンテレフタルアミド共重合体）、ポリエーテルエーテルケトン（ＰＥＥＫ）繊維、ポリフェニレンサルファイド繊維、ポリベンズチアゾール（ＰＢＴ）繊維、ポリベンズオキサゾール（ＰＢＯ）繊維、ポリベンズイミダゾール（ＰＢＩ）繊維などが挙げられる。また、天然繊維としては絹、綿、羊毛など、半合成繊維としてはアセテート繊維、再生繊維としてはビスコースレーヨン繊維、キュプラ繊維などが挙げられる。また無機系繊維としては炭素繊維（ＰＡＮ系、ピッチ系）、ガラス繊維、セラミック繊維（シリカ繊維、アルミナ繊維、チタン酸カリウム繊維、チタニア繊維、シリカ−チタニア繊維、窒化ホウ素繊維、炭化ホウ素繊維、ジルコニア繊維、窒化ケイ素繊維、炭化ケイ素繊維、シラザン−窒化ケイ素繊維、炭化窒化ケイ素繊維、アルミナ−ボリア−シリカ繊維）などが挙げられる。本発明の光輝性膜材の繊維布帛には、これらの繊維から選ばれた２種以上を使用しても良く、また更にこれら２種以上の繊維から成る混合繊維を使用することもできる。本発明の光輝性複合膜材の繊維布帛は明度指数Ｌ* 値が１０〜６０の範囲の着色がされていることが好ましい。本発明の光輝性膜材の繊維布帛は炭素繊維、及びアラミド繊維、及び着色ポリエステル繊維であることが特に好ましい。
【００１４】
これらの繊維糸条はマルチフィラメント糸条であることが、本発明の光輝性複合膜材において編織組織の美麗なヘアーライン光沢の発現効果が高くなり好ましい。これらの繊維はフィラメント直径が１〜１０μの範囲で紡糸され、５０〜５００本収束して得られるストランドに０〜５回／インチの撚りを掛けた単糸、あるいは、ストランド２本、または３本を１〜５回／インチで撚り合わせた合撚糸などのマルチフィラメント繊維糸条が好ましい。特に本発明の光輝性膜材においては、マルチフィラメント繊維糸条に掛けられる撚りが０〜２回／インチ、最適には０回（無撚）であることが、透視される編織組織の美麗なヘアーライン光沢の発現効果が高くなり好ましい。またさらにマルチフィラメント繊維糸条の断面形状は円形、角形、楕円形、扁平形などの何れであっても良いが、扁平形であることが好ましい。本発明の光輝性膜材においては扁平形のマルチフィラメント繊維糸条を使用することによって透視される編織組織の美麗なヘアーライン光沢の発現効果がより高まり好ましい。本発明においては、その他、短繊維紡績糸条、スプリット繊維糸条、テープ糸条、モノフィラメント糸条などを使用することも可能であるが、十分なヘアーライン光沢の発現効果が得られない。
【００１５】
本発明の編織組織が透視可能な光輝性複合膜材に使用できる繊維編織布帛としては、織物または編物が好ましい。織物としては、平織物（経糸と緯糸とも最少２本ずつ用いた最小構成単位を有する）、綾織物（経糸と緯糸とも最少３本ずつ用いた最小構成単位を有する：３枚斜文、４枚斜文、５枚斜文、６枚斜文、８枚斜文など）、朱子織物（経糸と緯糸とも最少５本ずつ用いた最小構成単位を有する：２飛び、３飛び、４飛び、５飛びなどの正則朱子）などが好ましく使用できる。その他、拡大法、交換法、配列法、配置法、添糸法、削糸法などによって得られる変化平織物、変化綾織物、変化朱子織物など、さらに蜂巣織物、梨子地織物、破れ斜文織物、昼夜朱子織物、もじり織物（紗織物、絽織物）、縫取織物、二重織物などが挙げられる。
【００１６】
本発明の光輝性複合膜材に使用できる繊維編織布帛としては、経糸と緯糸に使用する繊維の種類を違えた織構成であっても良い。例えば、この様な用法としては、経糸にアラミド繊維糸条、緯糸に炭素繊維糸条を用いた織物、経糸に炭素繊維糸条、緯糸にポリエステル繊維糸条を用いた織物などが挙げられる。さらに経糸、及び緯糸とに前記繊維糸条のいずれか２種以上を併用して、各々の繊維糸条を一定の打ち込み間隔で交互配置したものであっても良く、例えば、この様な用法としては、炭素繊維糸条（Ｃ）とアラミド繊維糸条（Ａｒ）とを用いて、織物組織が｛−Ｃ−Ａｒ−｝、｛−Ｃ−Ｃ−Ａｒ−｝、｛−Ｃ−Ｃ−Ｃ−Ａｒ−｝などを繰り返し単位とする織物組織が挙げられる。またこの様な用法としては、炭素繊維糸条（Ｃ）とポリエステル繊維糸条（ＰＥＴ）とを用いて、編織物組織が｛−Ｃ−ＰＥＴ−｝、｛−Ｃ−Ｃ−ＰＥＴ−｝、｛−Ｃ−Ｃ−Ｃ−ＰＥＴ−｝などを繰り返し単位とする編織物組織などであっても良い。このとき用いられるポリエステル繊維糸条及び、アラミド繊維糸条は無着色のままであっても良く、また明度指数Ｌ* 値１０〜６０の範囲で着色されたもの、あるいは明度指数Ｌ* 値６１〜９８の範囲で着色されたもののいずれであっても良い。また、炭素繊維糸条は、二色性干渉雲母チタンを含むパール顔料で表面被覆処理したものであってもよい。
【００１７】
編物としては、たて編物（経糸方向にループを連結して布を構成する）として、デンビー編物、コード編物、アトラス編物及び、デンビー編物とコード編物の組合わせ（ハーフ編物、逆ハーフ編物、フレンチパイル編物、ベルベット編物）、鎖編物とサテン編物の組合わせ（シャークスキン編物、タッサー編物、デラウエア編物）、コード編物とコード編物の組合わせ（サテンパイル編物）など、その他ラッセル落下板組織編物、弾性組織編物、緯糸挿入組織編物、カットプレッサー組織編物などが挙げられる。よこ編物（緯糸方向にループを連結して布を構成する）として、平編物（天竺編物）、ゴム編物（リブ編物）、パール編物（ガーター編物）、平編物にタック作用を応用した編物（並鹿の子編物、浮き鹿の子編物、表鹿の子編物、総鹿の子編物、ヘリンボン編物）、ゴム編物にタック作用を応用した編物（片あぜ編物、両あぜ編物、フライス亀甲編物、矢振り編物）、両面編物にタック作用を応用した編物（ロイヤルインターロック編物、両面鹿の子編物、タックリップル編物）、ゴム編物にウェルト作用を応用した編物（ミラノリブ編物、片袋編物、ブリスター編物、蜂の巣編物）、両面編物にウェルト作用を応用した編物（モックミラノリブ編物、モックロディ編物、ウェルトリップル編物）、レース編物（トリコットレース編物、ラッセルレース編物、ジャカードラッセルレース編物、トーションレース編物、リバーレース編物、プレーンネットレース編物、ケミカルレース編物）、その他エイトロック編物、アイレット編物、パイル編物、ダブルフェース編物、インターシャ編物などが挙げられる。これらの織物及び、編物は従来の織機を用いて製織、製編することができる。
【００１８】
上記合成繊維マルチフィラメント糸条は、ポリプロピレン樹脂、ポリエチレン樹脂、ビニロン樹脂、アクリル樹脂、ポリウレタン樹脂、ポリエステル樹脂、芳香族ポリエステル樹脂、ナイロン樹脂などの熱可塑性樹脂を溶融温度（融点）以上の温度に加熱して流動性の粘重な溶融液化し、これを特定の口径（０．２〜０．６mmφ程度）の細孔を多数有する紡糸口金を通過させて空気、窒素、水などの不活性冷却媒体中に押出して急激に冷却固化させて長繊維紡糸原糸とする公知の溶融紡糸法及び設備を用いて製造されたものが使用できる。また、上記合成樹脂マルチフィラメント糸条は、アラミド樹脂、ポリベンズチアゾール（ＰＢＴ）樹脂、ポリベンズオキサゾール（ＰＢＯ）樹脂、ポリベンズイミダゾール（ＰＢＩ）樹脂などの溶液液晶から公知の乾湿方式による液晶紡糸法によって製造されたものが使用できる。製造時に原糸原料の熱可塑性樹脂に有機系顔料及び、無機系顔料、染料などを配合することによってマルチフィラメント糸条を着色することが好ましく、このマルチフィラメント糸条及び、繊維編織布帛の明度指数Ｌ* 値は１０〜６０の範囲であることが好ましい。しかし、これらの合成繊維マルチフィラメント糸条は、明度指数Ｌ* 値１０〜６０を有する他の繊維糸条と混用される場合においては、明度指数Ｌ* 値６１〜９８のもの、または無着色のものであってもよい。
【００１９】
マルチフィラメント糸条を着色する有機系顔料としては、アゾ系顔料、詳しくは、不溶性モノアゾ顔料として、β−ナフトール系、ナフトールＡＳ系、アセト酢酸アリールアミド系の有機系顔料、不溶性ジスアゾ顔料として、アセト酢酸アリールアミド系、ピラゾロン系の有機系顔料、アゾレーキ顔料として、β−ナフトール系、β−オキシナフトエ酸系の有機系顔料、縮合アゾ顔料、金属錯塩アゾ顔料など、フタロシアニン系顔料、詳しくは、銅フタロシアニン、ハロゲン化銅フタロシアニン、無金属フタロシアニン、銅フタロシアニンレーキなど、染付けレーキ系顔料、詳しくは、酸性染料レーキ顔料、塩基性染料レーキ顔料など、縮合多環系顔料、詳しくは、アントラキノン系顔料、チオインジゴ系顔料、ペリノン系顔料、ペリレン系顔料、キナクリドン系顔料、ジオキサジン系顔料、イソインドリノン系顔料、キノフタロン系顔料、イソインドリン系顔料、その他の有機系顔料としてニトロソ顔料、アリザリンレーキ顔料、金属錯塩アゾメチン顔料、アニリン系顔料、以上これらの有機系顔料の１種または、２種以上を使用することができる。これらの有機系顔料は無機系顔料と組み合わせて使用する事もできる。マルチフィラメント糸条及び、繊維布帛を着色する方法としては、上記原糸原色法以外に、繊維編織布帛製編織後に着色を行う方法であっても良い。その方法の１つとして、上記有機系顔料を含有する合成樹脂バインダーを用いて繊維編織布帛を着色被覆する方法、例えば、ディッピング法、コーティング法、フィルムラミネート法などが挙げられる。合成樹脂バインダーとしては特に制限はないが、ポリ塩化ビニル樹脂、ポリウレタン樹脂、アクリル系樹脂、酢酸ビニル系樹脂、ポリビニルアルコール系樹脂、エチレン−酢酸ビニル系共重合樹脂、ポリスチレン系樹脂、飽和ポリエステル系樹脂、ポリアミド系樹脂及びこれらの変性体樹脂などが使用できる。これらの合成樹脂は有機系溶剤に可溶化されたもの、あるいは水性エマルジョン化されたものから製造方法及び、風合い設計に応じて選択することができる。また必要に応じてイソシアネート化合物、オキサゾリン化合物、カルボジイミド化合物、アジリジン化合物、エポキシ化合物などの架橋剤及び、硬化剤などを用いることができる。またさらにフェノール系樹脂、メラミン系樹脂、尿素系樹脂、不飽和ポリエステル系樹脂、エポキシ系樹脂、熱硬化性ポリウレタン系樹脂、アリルフタレート系樹脂などの熱硬化性樹脂をブレンドして使用することもできる。
【００２０】
また別の方法としては染料を用いて染色することが好ましい。繊維布帛の染色に使用できる染料としては、天然染料、合成染料など従来公知の染料、例えば、アゾ系染料、アントラキノン系染料などの分散染料をポリエステル繊維、アセテート繊維、ナイロン繊維、ビニロン繊維、ポリプロピレン繊維などの疎水性繊維の染色に用いることができ、例えば、トリフェニルメタン系染料、アゾ系染料、アントラキノン系染料、ポリメチン系染料などのカチオン染料をアクリル繊維の染色に用いることができ、例えば、アミノ基、または置換アミノ基などの塩基性を有するトリフェニルメタン系染料、アゾ系染料、ポリメチン系染料などの塩基性染料をナイロン繊維、ポリアミド繊維、絹の染色に用いることができ、例えば、アゾ系染料、アントラキノン系染料、トリフェニルメタン系染料などの酸性染料を羊毛、絹、ナイロン繊維の染色に用いることができ、例えば、水酸基、アミノ基と共有結合する反応染料をナイロン繊維、絹、綿などの染色に用いることができ、例えば、スルホン酸基を有するビスアゾ系染料、トリスアゾ系染料などの直接染料を綿、ビスコースレーヨン繊維、ポリノジック繊維の染色に用いることができ、例えば、共役ジケトン構造を有するアントラキノン系染料、インジゴイド系染料などの建染染料を綿、レーヨン繊維の染色に用いることができ、例えば、繊維上でジアゾ成分の顕色剤でカップリング反応させ不溶性アゾ染料を形成するアゾイック染料を綿の染色に使用することができ、例えば、その他、ニトロソ系、ニトロ系、スチルベン系、キノリン系、チアゾール系、インダミン系、インドフェノール系、アジン系、オキサジン系、チアジン系、アミノケトン系、オキシケトン系、フタロシアニン系の染料が使用できる。染色方法としては、浸染パッド法、バッチ法、連続染色法、捺染法など公知の染色方法が挙げられる。
【００２１】
炭素繊維マルチフィラメント糸条としては、ポリアクリロニトリル（ＰＡＮ）を溶融紡糸して得られるアクリル繊維マルチフィラメント糸条をプレカーサーとして、空気中２００〜３００℃で加熱して耐炎化処理し、次いで不活性気体中１０００〜１５００℃で加熱して炭素化反応を促進して製造されたＰＡＮ系炭素繊維が使用できる。また別の製造法として、石油系タール、石炭系ピッチなどの芳香族炭化水素を原料とする前駆体ピッチを溶融紡糸して得られる繊維を酸化性雰囲気中１５０〜４００℃の加熱で不融化し、次いで不活性気体中８００〜１５００℃の加熱で炭素化を促進させる方法で製造されたピッチ系炭素繊維が使用できる。これらの炭素繊維は不活性気体中２０００〜３０００℃で加熱して黒鉛化されたものであっても良い。また必要に応じて表面酸化処理、表面賦活処理、表面グラフト処理されたものを使用することもできる。
【００２２】
特に炭素繊維マルチフィラメント糸条から製編織された繊維編織布帛、または炭素繊維マルチフィラメント糸条には二色性干渉雲母チタン、または二色性干渉雲母チタンを７０〜９９重量％と残り１〜３０重量％未満の成分として、銀白色雲母チタン、及び／又は有彩色雲母酸化鉄を含むパール顔料を含む樹脂溶液を用いて表面被覆したものを用いることができる。樹脂溶液としては熱可塑性樹脂を有機系溶剤に可溶化、または分散させた樹脂溶液、または熱可塑性樹脂を水中で乳化（重合）した、あるいは懸濁（重合）した樹脂エマルジョン、及びディスパージョンなどの樹脂含有溶液が挙げられ、この樹脂溶液中に熱可塑性樹脂固形分１００重量％に対して０．５〜１０重量％の二色性干渉雲母チタンを配合して均一分散させることによって得ることができる。この時樹脂溶液中に配合される二色性干渉雲母チタンには熱可塑性樹脂層に配合される二色性干渉雲母チタンとは干渉色が異なるものであることが視覚効果上好ましい。有機系溶剤に可溶化させて使用するに適した熱可塑性樹脂としては、軟質ポリ塩化ビニル樹脂、ポリウレタン系樹脂、エチレン−酢酸ビニル共重合体樹脂、エチレン−（メタ）アクリル酸（エステル）共重合体樹脂、アクリル系共重合体樹脂、スチレン系共重合体樹脂、ポリエステル系共重合体樹脂、ポリアミド系共重合体樹脂などが挙げられる。また、樹脂エマルジョン、及びディスパージョンなどの水分散状態で使用できる熱可塑性樹脂としては、軟質ポリ塩化ビニル樹脂、ポリウレタン系樹脂、エチレン−酢酸ビニル共重合体樹脂、エチレン−（メタ）アクリル酸（エステル）共重合体のアイオノマー樹脂、アクリル系共重合体樹脂、スチレン系共重合体樹脂、ポリエステル系共重合体樹脂、ポリアミド系共重合体樹脂などが挙げられる。この樹脂溶液の被覆方法は例えば、グラビア法、ディップ法などで行うことができる。このパール顔料を含む樹脂溶液を用いて表面被覆された繊維編織布帛の表面には、さらに二色性干渉雲母チタンを熱可塑性樹脂固形分１００重量％に対して０．５〜１０重量％含有する光輝性樹脂被覆層を形成することができ、またパール顔料を含まない熱可塑性樹脂層を形成することもできる。またさらにパール顔料を含まない熱可塑性樹脂層の表面にはパール顔料を含む樹脂溶液によって表面処理されていても良い。この時使用する二色性干渉雲母チタンの干渉色は互いに異なることが視覚効果上好ましい。
【００２３】
ガラス繊維マルチフィラメント糸条、及びセラミック繊維マルチフィラメント糸条（シリカ繊維、アルミナ繊維、チタン酸カリウム繊維、チタニア繊維、ジルコニア繊維など）は、溶融紡糸法、溶融析出法、先駆体含浸法、溶融紡糸−不溶融化法、乾式紡糸法（スラリー法、ゾル−ゲル法、溶液法、先駆体高分子法）など公知の紡糸法によって得られたものを使用することができる。これらの繊維の着色には無機系顔料が好ましく使用できる。使用できる無機系顔料としては、カーボンブラック、チタンブラック、アセチレンブラック、黒鉛などの黒色顔料が好ましく使用でき、その他無機系顔料として、酸化亜鉛、酸化チタン（ルチル型、アナターゼ型）、三酸化アンチモン、酸化鉄、黄色酸化鉄、フエロシアン化鉄、酸化鉛、酸化クロム、酸化ジルコニウム、酸化コバルト、リン酸コバルト、リン酸マンガンなどの金属酸化物、及びこれらの複合金属酸化物など、硫化カルシウム、硫化ストロンチウム、硫化亜鉛、硫化亜鉛カドミウム、硫化カドミウム、硫化水銀などの金属硫化物、及びこれらの複合金属硫化物など、硫酸バリウム、硫酸カルシウム、硫酸鉛、塩基性硫酸鉛などの金属硫酸化物、及びこれらの複合金属硫酸化物など、炭酸バリウム、炭酸マグネシウム、炭酸鉛などの金属炭酸化物、及びこれらの複合金属炭酸化物など、水酸化アルミニウム、クロム酸水和物などの金属水酸化物、及びこれらの複合金属水酸化物など、クロム酸鉛、クロム酸亜鉛、クロム酸バリウムなどのクロム酸金属塩、及びこれらの複合クロム酸金属塩など、その他、スピネル型（ＸＹ2 Ｏ4 ）構造酸化物：※ＸＹ＝Ｃｏ−Ａｌ、Ｃｏ−Ａｌ−Ｃｒ、Ｃｏ−Ｍｇ−Ｓｎ、Ｃｏ−Ｎｉ−Ｔｉ、Ｃｏ−Ｚｎ−Ｎｉ−Ｔｉ、Ｃｏ−Ｚｎ−Ｃｒ−Ｔｉ、Ｚｎ−Ｃｒ−Ｔｉ、Ｚｎ−Ｃｒ−Ｆｅ、Ｃｏ−Ｚｎ−Ｃｒ−Ｆｅ、Ｃｏ−Ｎｉ−Ｃｒ−Ｆｅ−Ｓｉ、Ｃｏ−Ｍｎ−Ｃｒ−Ｆｅ、Ｃｕ−Ｍｎ−Ｃｒ，Ｍｎ−Ｆｅなど、ルチル型〔Ｔｉ（ＸＹ）Ｏ2 〕構造酸化物：ＸＹ＝Ｐｂ−Ｓｂ、Ｎｉ−Ｓｂ、Ｎｉ−Ｗ、Ｆｅ−Ｍｏ、Ｃｒ−Ｓｂなどが挙げられる。これらの繊維を着色する方法としては、上記原糸原着法以外に、繊維編織布帛製編織後に着色を行う方法であっても良い。その方法の１つとして、上記有機系顔料を含有する合成樹脂バインダーを用いて繊維編織布帛を着色被覆する方法、例えば、ディッピング法、コーティング法、フィルムラミネート法などが挙げられる。合成樹脂バインダーとしては特に制限はないが、ポリ塩化ビニル樹脂、ポリウレタン樹脂、アクリル系樹脂、酢酸ビニル系樹脂、ポリビニルアルコール系樹脂、エチレン−酢酸ビニル系共重合樹脂、ポリスチレン系樹脂、飽和ポリエステル系樹脂、ポリアミド系樹脂及びこれらの変性体樹脂などが使用できる。これらの合成樹脂は有機系溶剤に可溶化されたもの、あるいは水性エマルジョン化されたものから製造方法及び、風合い設計に応じて選択することができる。また必要に応じてイソシアネート化合物、オキサゾリン化合物、カルボジイミド化合物、アジリジン化合物、エポキシ化合物などの架橋剤及び、硬化剤などを用いることができる。またさらにフェノール系樹脂、メラミン系樹脂、尿素系樹脂、不飽和ポリエステル系樹脂、エポキシ系樹脂、熱硬化性ポリウレタン系樹脂、アリルフタレート系樹脂などの熱硬化性樹脂をブレンドして使用することもできる。
【００２４】
また本発明の編織組織が透視可能な光輝性複合膜材に使用できる繊維編織布帛は表面が金属蒸着されていても良い。金属蒸着としては公知の抵抗加熱蒸着法、電子ビーム蒸着法、イオンプレーティング法、スパッタ法、高速スパッタ法、化学気相成長（ＣＶＤ）法、プラズマＣＶＤ法などを用いることができる。蒸着材としては例えば、Ａｇ、Ａｕ、Ｃｕ、Ａｌ、Ｚｎ、Ｍｇ、Ｓｎ、Ｎｉ、Ｃｏ、Ｍｏ、Ｗ、ＴｉＣなどが挙げられる。
【００２５】
本発明の編織組織が透視可能な光輝性複合膜材の繊維布帛に使用されるマルチフィラメント糸条としては１００（１１１ｄtex ）〜３０００（３３３３ｄtex ）デニールのもの、特に２００（２２２ｄtex ）〜２０００（２２２２ｄtex ）デニールのマルチフィラメント糸条が使用できる。マルチフィラメント糸条が１００デニール未満では繊維編織布帛の編織組織が細かくなり過ぎて立体感に欠け、このため得られる光輝性複合膜材の外観が平凡なものとなる。従って編織組織が大きくなる程、外観に意外性と意匠性を増すが、しかし３０００デニールを超えると得られる光輝性複合膜材が必要以上に厚く、しかも重くなるため好ましくない。繊維編織布帛の経糸及び緯糸の打込み本数に特に限定はないが１００〜３０００デニールのマルチフィラメント糸条を経糸及び緯糸を１インチ当たり１０〜１５０本打込んで得られる編織物、例えば７５０（８３３ｄtex ）デニールのマルチフィラメント糸条の場合、１インチ当たり１６〜２６本の打ち込み本数で得られる平編織物、１５００（１６６５ｄtex ）デニールのマルチフィラメント糸条の場合、１インチ当たり１０〜１６本程度の打込みで得られる平編織物が例示できる。本発明の光輝性複合膜材の繊維編織布帛は経糸、及び緯糸に扁平形の１０００〜２０００デニールのマルチフィラメント繊維糸条を使用することによって得られる２軸平編織物であることが、透視される編織組織の美麗なヘアーライン光沢の発現効果がより高くなるため外観的に好ましい。
【００２６】
また、本発明の編織組織が透視可能な光輝性複合膜材の繊維編織布帛は３軸編織物及び、４軸編織物を使用することもできる。３軸編織物としては上記マルチフィラメント糸条から選ばれた３本の糸条から構成され、互いの糸条の交差角が６０°となるように製織された織物が挙げられる。３軸編織物としては経糸と２本のバイアス（斜）糸から構成された織物が加工方向の織物組織の安定性が高く好ましい。また４軸編織物としては上記マルチフィラメント糸条から選ばれた４本の糸条から構成され、互いに直交する経糸と緯糸とを含み、さらに経糸と緯糸とに４５°の角度で交差する２本のバイアス糸とを含んで製織された織物が挙げられる。これら３軸編織物及び、４軸編織物の経糸、緯糸、バイアス糸の打込み本数に特に限定はないが、５０〜１５００デニールのマルチフィラメント糸条を経糸及び、緯糸、バイアス糸を１インチ当たり０．５〜３０本打込んで得られる織布、例えば５００デニールのマルチフィラメント糸条の場合１インチ当たり１〜２０本の打ち込み本数で得られる３軸編織物または４軸編織物、１０００デニールのマルチフィラメント糸条の場合１インチ当たり０．５〜１５本程度の打込み本数で得られる３軸編織物または４軸編織物が例示できる。
【００２７】
また、本発明の光輝性複合膜材に使用する上記繊維編織布帛の編織組織空隙率は、０〜４０％、好ましくは０〜２０％であるもの、特に編織組織空隙率が０〜１０％の高密度編織物であることが好ましい。編織組織空隙率が４０％を越えると光輝発色効果が十分に得られないだけでなく、経緯方向の寸法安定性に劣るため、日除けテント、カバー材料、内装材、装飾用シートなどの用途に使用するのに適さなくなる。編織組織空隙率は繊維編織布帛の単位面積中に占める繊維糸条の面積を百分率として求め、１００から差し引いた値として求めることができる。編織組織空隙率は経方向１０cm×緯方向１０cmを単位面積として求めることが簡便で好ましい。
【００２８】
本発明の編織組織が透視可能な光輝性複合膜材に使用できる二色性干渉雲母チタンとしては粒度５〜１００μｍの雲母鱗片の表面に二酸化チタンを被覆率４３〜８０％でコーティングしたパール顔料が挙げられる。例えば二酸化チタンの被覆率が４３％だと反射色がゴールドで、透過色がバイオレットの二色性干渉雲母チタンが得られ、被覆率が４７％だと反射色がオレンジで、透過色がグリーンの二色性干渉雲母チタンが得られ、被覆率が５２％だと反射色がブルーで、透過色がイエローの二色性干渉雲母チタンが得られ、被覆率が５７％だと反射色がグリーンで、透過色がレッドの二色性干渉雲母チタンが得られる。これらの二色性干渉雲母チタンは２種以上をブレンドして使用することもできる。また、これらの二色性干渉雲母チタンは、銀白色雲母チタン、及び有彩色雲母酸化鉄などのパール顔料と併用することもでき、この併用の場合、使用するパール顔料の総量に対して二色性干渉雲母チタンを７０〜９９重量％含有することが好ましい。二色性干渉雲母チタンの含有率が７０重量％未満だと、得られる光輝性複合膜材の発色光輝性と、編織組織の透視性が不十分となり好ましくない。銀白色雲母チタンとしては粒度５〜１００μｍの雲母鱗片の表面に二酸化チタンを被覆率１２〜４２％でコーティングしたパール顔料が挙げられる。有彩色雲母酸化鉄としては粒度５〜１００μｍの雲母鱗片の表面に二酸化チタンを被覆率１２〜５０％でコーティングし、さらに酸化鉄（II）を被覆率２〜３０％でコーティングしたゴールドの有彩色パール顔料が挙げられる。また、粒度５〜１００μｍの雲母鱗片の表面に酸化鉄（II）を被覆率２０〜６０％でコーティングしたブロンズの有彩色パール顔料が挙げられる。これらの二色性干渉雲母チタンは２種以上をブレンドして使用することもでき、また光輝性複合膜材の光輝性樹脂被覆層を多層構造とさせて構造層ことに使用する二色性干渉雲母チタンをそれぞれ異なるものとして使用することも視覚効果上好ましい。
【００２９】
これらの二色性干渉雲母チタン、または二色性干渉雲母チタンを７０〜９９重量％と残り１〜３０重量％未満の成分として、銀白色雲母チタン、及び／又は有彩色雲母酸化鉄を含むパール顔料の配合量は、光輝性樹脂被覆層の設計厚によって熱可塑性樹脂１００重量部に対し０．５〜１０重量部、好ましくは１．０〜５．０重量％の範囲で含有することが好ましい。この配合量が０．５重量％未満だと得られる光輝性複合膜材の発色光輝性に劣り、また配合量が１０重量％を超えると得られる光輝性複合膜材の編織組織の透視性が不十分となり好ましくない。また、二色性干渉雲母チタンを含有する上記光輝性樹脂被覆層の可視光線透過率（ＪＩＳ規格Ｋ−６７１４）は２５〜８５％であることが好ましい。可視光線透過率が２５％未満では得られる光輝性複合膜材の編織組織の美麗なヘアーライン光沢の透視性が不十分で外観が平凡となり好ましくなく、可視光線透過率が８５％を超えると、得られる光輝性複合膜材の発色光輝性に劣るため好ましくない。また本発明の光輝性複合膜材は可視光線透過率が２５〜８５％の範囲であれば光輝性樹脂被覆層が有機系顔料で透明着色されていても良い。また繊維編織布帛と得られる光輝性複合膜材との色差ΔＥ* ａｂ（ＪＩＳ規格Ｚ−８７２９）は６．０以上であることが好ましい。色差ΔＥ* ａｂが６．０未満では、得られる光輝性複合膜材の発色光輝性に劣るため外観が単調となり好ましくない。本発明の光輝性複合膜材は色差ΔＥ* ａｂが６．０以上、適しては１０以上であれば、より意外性のある発色光輝性が得られるため好ましい。
【００３０】
本発明の編織組織が透視可能な光輝性複合膜材に使用できる熱可塑性樹脂としては、二色性干渉雲母チタンを含有して上記光線透過率が３５〜８５％を満足する透明性が得られるものであれば特に制限はないが、好ましくは軟質ポリ塩化ビニル樹脂、ポリエチレン樹脂、ポリプロピレン樹脂、エチレン−α−オレフィン共重合体樹脂、エチレン−酢酸ビニル共重合体樹脂、エチレン−（メタ）アクリル酸（エステル）共重合体樹脂、ポリオレフィン系樹脂エラストマー、アクリル系樹脂エラストマー、スチレン系樹脂エラストマー、ポリウレタン系樹脂エラストマー、ポリエステル系樹脂エラストマー、ポリアミド系樹脂エラストマー、ポリフッ化ビニリデン系樹脂エラストマーなどが挙げられる。特に好ましくは可塑剤量３５〜８５重量部を配合した軟質ポリ塩化ビニル樹脂、メタロセン系触媒の存在下エチレンモノマーと炭素数３〜１８のα−オレフィンとのイオン共重合によって得られる直鎖状低密度ポリエチレンであるエチレン−α−オレフィン共重合体樹脂、エチレンモノマーと６〜３５重量％濃度の酢酸ビニルモノマーとのラジカル共重合によって得られるエチレン−酢酸ビニル共重合体樹脂、エチレンモノマーと６〜３５重量％濃度の（メタ）アクリル酸（エステル）モノマーとのラジカル共重合によって得られるエチレン−（メタ）アクリル酸（エステル）共重合体樹脂、エステル系ポリウレタン樹脂、カプロラクタム系ポリウレタン樹脂、エーテル系ポリウレタン系樹脂、カーボネート系ポリウレタン系樹脂などを使用することができる。
【００３１】
本発明の編織組織が透視可能な光輝性複合膜材の光輝性樹脂被覆層には必要に応じて添加剤を適量配合して用いることができる。特に光輝性樹脂被覆層の耐久性を向上させる目的で紫外線吸収剤、酸化防止剤、光安定剤などを０．１〜３．０重量部添加することが好ましい。紫外線吸収剤としてはベンゾフェノン系、ベンゾトリアゾール系、サリチル酸系及び、アニリド系の紫外線吸収剤が挙げられ、酸化防止剤としてはヒンダードフェノール系、アミン系、及びフォスファイト系の酸化防止剤が挙げられる。また光安定剤としてはヒンダードアミン系の光安定剤が挙げられる。その他フィルム成型時の加工性を向上させる目的で、金属石けん、リン酸エステル系、脂肪族アミド系、モンタン酸系の滑剤を０．１〜２．０重量部添加することが好ましい。
【００３２】
本発明の編織組織を透視可能な光輝性複合膜材の光輝性樹脂被覆層の製造方法は、従来公知の成型加工方法、例えばＴ−ダイス押出法、インフレーション法、カレンダー法などによって加工することができる。光輝性樹脂被覆層のコンパウンドは、公知の方法、例えば、バンバリーミキサー、ニーダー、二軸混練機などを用いて、熱可塑性樹脂１００重量部と、二色性干渉雲母チタン、または二色性干渉雲母チタンを７０〜９９重量％と残り１〜３０重量％未満の成分として、銀白色雲母チタン、及び／又は有彩色雲母酸化鉄を含むパール顔料の配合組成物０．５〜１０重量部と、その他添加剤とを一括して素練り混練をかけコンパウンド化する方法、及び溶融混練後、単軸押出ペレタイザー、二軸押出ペレタイザーなどで造粒ペレット化する方法によって得ることができる。本発明の光輝性複合膜材の光輝性樹脂被覆層は、上記造粒ペレット及び、コンパウンドを用いてＴ−ダイ押出法、インフレーション法、カレンダー法などの加工技術によって製造することができるが、特にパール顔料などによって着色されたフィルムの製造、あるいはパール顔料の色替え作業の多い加工には、カレンダー法がコンパウンドロスが少なく簡便で適している。本発明の光輝性複合膜材の光輝性樹脂被覆層はカレンダー法によって１００〜２００℃の温度範囲でフィルムの成型加工を行うのが好ましい。
【００３３】
カレンダー加工する光輝性樹脂被覆層のフィルムの厚みは、８０〜５００μｍ、特に１２０〜４００μｍであることが好ましい。厚さがこの範囲よりも薄いと成型加工が困難な上に繊維布帛にラミネート積層した時に繊維編織布帛の編織交点部でフィルムの頭切れを起こし、外観を損なうだけでなく、光輝性複合膜材の耐久性を悪くする。本発明の光輝性複合膜材の厚みに制限はないが、８０〜５００μｍの光輝性樹脂被覆層のフィルムを１〜２枚用いて繊維編織布帛とラミネート積層することが好ましい。特に１２０〜４００μｍのフィルムを２枚以上用いて繊維編織布帛の片面または両面に光輝性樹脂被覆層が形成されるものが好ましい。またそれぞれ干渉色の異なる二色性干渉雲母チタンを用いた２層以上の光輝性樹脂被覆層が設けられていても良く、この光輝性樹脂被覆層の可視光線透過率（ＪＩＳ規格Ｋ−６７１４）は２５〜８５％の範囲内であれば、特に各々のフィルム層の厚み比率に制限はない。また繊維編織布帛の両面に光輝性樹脂被覆層が形成される場合、表面層と裏面層の二色性干渉雲母チタンの干渉色及び、配合量がそれぞれ異なっているものであっても良い。また必要がない場合には裏面層の二色性干渉雲母チタンを省くことができる。特に裏面に形成される着色された裏面熱可塑性樹脂層の有する明度指数Ｌ* 値は１０〜６０であり、繊維編織布帛の有する明度指数Ｌ* 値１０〜６０の範囲内で異なる明度指数Ｌ* 値を有することが好ましい。また特に１２０〜４００μｍのフィルムを１枚以上用いて繊維編織布帛の片面に光輝性樹脂被覆層が形成されるものが好ましい。また、本発明の光輝性複合膜材の光輝性樹脂被覆層は、パール顔料を含む熱可塑性樹脂フィルムとパール顔料を含まない熱可塑性樹脂フィルムとを積層して使用することもできる。パール顔料を含まない熱可塑性樹脂フィルムは、パール顔料を含む熱可塑性樹脂フィルムと同様の製造方法によって得られ、厚みが８０〜５００μｍ、特に１２０〜４００μｍのものを使用することができる。これらのフィルムの積層は、パール顔料を含む熱可塑性樹脂フィルム層を光輝性樹脂最外層としても、あるいはパール顔料を含まない熱可塑性樹脂フィルム層を最外層としても良い。特に後者の積層タイプの場合、本発明の光輝性複合膜材の編織組織が光輝性かつ立体感に富み、視覚的にも好ましいものとなる。同種の効果は前者の積層タイプによっても同様に得ることができる。これらの光輝性樹脂被覆層の可視光線透過率（ＪＩＳ規格Ｋ−６７１４）は２５〜８５％の範囲内であれば、特に各々のフィルム層の厚み比率に制限はなく、特に着色されたものであっても良い。さらにパール顔料を含まない熱可塑性樹脂フィルムは無着色透明であっても、あるいは有機系顔料、または染料で透明に着色されていても良い。この透明着色は、別層に使用する二色性干渉雲母チタンとは異なる色相であることが視覚効果上好ましい。熱可塑性樹脂フィルムの透明着色に使用できる有機系顔料としては、アゾ系顔料、詳しくは、不溶性モノアゾ顔料として、β−ナフトール系、ナフトールＡＳ系、アセト酢酸アリールアミド系の有機系顔料、不溶性ジスアゾ顔料として、アセト酢酸アリールアミド系、ピラゾロン系の有機系顔料、アゾレーキ顔料として、β−ナフトール系、β−オキシナフトエ酸系の有機系顔料、縮合アゾ顔料、金属錯塩アゾ顔料など、フタロシアニン系顔料、詳しくは、銅フタロシアニン、ハロゲン化銅フタロシアニン、無金属フタロシアニン、銅フタロシアニンレーキなど、染付けレーキ系顔料、詳しくは、酸性染料レーキ顔料、塩基性染料レーキ顔料など、縮合多環系顔料、詳しくは、アントラキノン系顔料、チオインジゴ系顔料、ペリノン系顔料、ペリレン系顔料、キナクリドン系顔料、ジオキサジン系顔料、イソインドリノン系顔料、キノフタロン系顔料、イソインドリン系顔料、その他の有機系顔料としてニトロソ顔料、アリザリンレーキ顔料、金属錯塩アゾメチン顔料、アニリン系顔料、以上これらの有機系顔料の１種または、２種以上を使用することができる。これらの有機系顔料は染料と組み合わせて使用する事もできる。染料としては、天然染料、合成染料など従来公知の染料、例えば、アゾ系染料、アントラキノン系染料、トリフェニルメタン系染料、ポリメチン系染料、ビスアゾ系染料、トリスアゾ系染料、インジゴイド系染料、アゾイック染料、その他、ニトロソ系、ニトロ系、スチルベン系、キノリン系、チアゾール系、インダミン系、インドフェノール系、アジン系、オキサジン系、チアジン系、アミノケトン系、オキシケトン系、フタロシアニン系などの染料が使用できる。
【００３４】
また本発明の編織組織が透視可能な光輝性複合膜材は、上記明度指数Ｌ* 値１０〜６０を有する編織組織空隙率が１５〜４０％の繊維編織布帛の片面に、熱可塑性樹脂１００重量部に対し二色性干渉雲母チタンを７０〜１００重量％含有するパール顔料を０．５〜１０重量部含有する可視光線透過率（ＪＩＳ規格Ｋ−６７１４）が２５〜８５％である光輝性樹脂被覆層が形成され、その裏面には明度指数Ｌ* 値１０〜６０であって前記繊維編織布帛の明度指数Ｌ* 値と異なる明度指数Ｌ* 値を有する裏面熱可塑性樹脂層が形成されていても良い。この繊維編織布帛裏面に形成される明度指数Ｌ* 値１０〜６０を有する裏面熱可塑性樹脂層は、上記熱可塑性樹脂に有機系顔料、及び無機系顔料を配合したものが好ましい。この複合膜材は、繊維編織布帛の編織組織空隙率１５〜４０％部分において、表面に形成された二色性干渉雲母チタンを含有する可視光線透過率が２５〜８５％である光輝性樹脂被覆層と、裏面に形成される明度指数Ｌ* 値１０〜６０の裏面熱可塑性樹脂層が部分的に互いに結着しているものである。この時繊維編織布帛の明度指数Ｌ* 値と、裏面熱可塑性樹脂層の明度指数Ｌ* 値とは互いに異なるもので、明度指数Ｌ* 値差が５〜４５であることが好ましい。明度指数Ｌ* 値差が５未満では得られる複合膜材の発色外観が単調なものとなり好ましくなく、明度指数Ｌ* 値差が４５を越えると得られる複合膜材の繊維編織布帛の空隙部分の発色光輝性が乏しくなるため好ましくない。明度指数Ｌ* 値差が５〜４５の範囲内である複合膜材においては繊維編織布帛上に形成された表面光輝性樹脂被覆層と、繊維編織布帛の空隙部分に形成された裏面熱可塑性樹脂層とが互いに異なる発色光輝性を発現するため、複合膜材の外観に意外性を得ることができ好ましい。
【００３５】
裏面熱可塑性樹脂層を着色する有機系顔料としては、アゾ系顔料、詳しくは、不溶性モノアゾ顔料として、β−ナフトール系、ナフトールＡＳ系、アセト酢酸アリールアミド系の有機系顔料、不溶性ジスアゾ顔料として、アセト酢酸アリールアミド系、ピラゾロン系の有機系顔料、アゾレーキ顔料として、β−ナフトール系、β−オキシナフトエ酸系の有機系顔料、縮合アゾ顔料、金属錯塩アゾ顔料など、フタロシアニン系顔料、詳しくは、銅フタロシアニン、ハロゲン化銅フタロシアニン、無金属フタロシアニン、銅フタロシアニンレーキなど、染付けレーキ系顔料、詳しくは、酸性染料レーキ顔料、塩基性染料レーキ顔料など、縮合多環系顔料、詳しくは、アントラキノン系顔料、チオインジゴ系顔料、ペリノン系顔料、ペリレン系顔料、キナクリドン系顔料、ジオキサジン系顔料、イソインドリノン系顔料、キノフタロン系顔料、イソインドリン系顔料、その他の有機系顔料としてニトロソ顔料、アリザリンレーキ顔料、金属錯塩アゾメチン顔料、アニリン系顔料、以上これらの有機系顔料の１種または、２種以上を使用することができる。これらの有機系顔料は無機系顔料と組み合わせて使用する事もできる。
【００３６】
裏面熱可塑性樹脂層を着色する無機系顔料としては、カーボンブラック、チタンブラック、アセチレンブラック、黒鉛などの黒色顔料が好ましく使用でき、その他無機系顔料として、酸化亜鉛、酸化チタン（ルチル型、アナターゼ型）、三酸化アンチモン、酸化鉄、黄色酸化鉄、フエロシアン化鉄、酸化鉛、酸化クロム、酸化ジルコニウム、酸化コバルト、リン酸コバルト、リン酸マンガンなどの金属酸化物、及びこれらの複合金属酸化物など、硫化カルシウム、硫化ストロンチウム、硫化亜鉛、硫化亜鉛カドミウム、硫化カドミウム、硫化水銀などの金属硫化物、及びこれらの複合金属硫化物など、硫酸バリウム、硫酸カルシウム、硫酸鉛、塩基性硫酸鉛などの金属硫酸化物、及びこれらの複合金属硫酸化物など、炭酸バリウム、炭酸マグネシウム、炭酸鉛などの金属炭酸化物、及びこれらの複合金属炭酸化物など、水酸化アルミニウム、クロム酸水和物などの金属水酸化物、及びこれらの複合金属水酸化物など、クロム酸鉛、クロム酸亜鉛、クロム酸バリウムなどのクロム酸金属塩、及びこれらの複合クロム酸金属塩など、その他、スピネル型（ＸＹ2 Ｏ4 ）構造酸化物：※ＸＹ＝Ｃｏ−Ａｌ、Ｃｏ−Ａｌ−Ｃｒ、Ｃｏ−Ｍｇ−Ｓｎ、Ｃｏ−Ｎｉ−Ｔｉ、Ｃｏ−Ｚｎ−Ｎｉ−Ｔｉ、Ｃｏ−Ｚｎ−Ｃｒ−Ｔｉ、Ｚｎ−Ｃｒ−Ｔｉ、Ｚｎ−Ｃｒ−Ｆｅ、Ｃｏ−Ｚｎ−Ｃｒ−Ｆｅ、Ｃｏ−Ｎｉ−Ｃｒ−Ｆｅ−Ｓｉ、Ｃｏ−Ｍｎ−Ｃｒ−Ｆｅ、Ｃｕ−Ｍｎ−Ｃｒ，Ｍｎ−Ｆｅなど、ルチル型〔Ｔｉ（ＸＹ）Ｏ2 〕構造酸化物：ＸＹ＝Ｐｂ−Ｓｂ、Ｎｉ−Ｓｂ、Ｎｉ−Ｗ、Ｆｅ−Ｍｏ、Ｃｒ−Ｓｂなどが挙げられる。
【００３７】
上記繊維編織布帛と光輝性樹脂被覆層フィルム、及び、透明であって、着色された、又は無色の熱可塑性樹脂被覆層フィルム、あるいは無色透明、または透明着色された熱可塑性樹脂最外層フィルムとのラミネート積層の方法としては、これら各々のフィルムと繊維編織布帛との間に接着剤層を設けても良いし、接着剤なしで積層しても良い。本発明の光輝性複合膜材に用いる積層方法は、これら各々のフィルムの成型加工と同時に繊維編織布帛に熱ラミネートするカレンダートッピング法またはＴ−ダイ押出ラミネート法によって、あるいはカレンダー法、Ｔ−ダイ押出法、インフレーション法などにより、これら各々のフィルムを一担成型加工した後に、赤外線ヒーターを有するラミネーターを使用して２枚の光輝性樹脂被覆層フィルム及び、熱可塑性樹脂層フィルムを一度に熱圧着して粗目状繊維編織布帛との積層を行う方法などが挙げられるが、本発明の光輝性複合膜材の製造には、カレンダー法によって成型加工された光輝性樹脂被覆層フィルム、及び、透明であって、着色された、又は無色の熱可塑性樹脂被覆層フィルム、あるいは透明であって、着色された、又は無色の熱可塑性樹脂最外層フィルムと繊維編織布帛との熱圧着による製造方法が、効率的かつ経済的であり好ましい。このとき、繊維編織布帛の空隙部を介在して表と裏の２枚の光輝性樹脂被覆層フィルム及び、熱可塑性樹脂層フィルムとが熱溶融ブリッジするために、特別な接着剤の塗布及び余分な工程を必要とせずに良好な密着性と耐久性が得られるため好ましい。特に編織組織空隙部が１０％未満である繊維編織布帛を使用した片面だけの光輝性樹脂被覆層フィルムのラミネート積層の場合は、繊維編織布帛に接着剤処理がなされていることが好ましい。接着剤としては光輝性樹脂被覆層フィルムと同種または同系統の樹脂系で構成される接着剤が好ましい。例えば、ポリウレタン系樹脂フィルムを繊維編織布帛にラミネート積層する場合、接着剤としては溶剤系ポリウレタン系樹脂、または水性ポリウレタン系樹脂エマルジョンが適している。また例えば、軟質ポリ塩化ビニル樹脂を繊維編織布帛にラミネート積層する場合、接着剤としては、ペースト状軟質ポリ塩化ビニル樹脂、または水性ポリ塩化ビニル樹脂エマルジョンが適している。また例えば、ポリオレフィン系樹脂を繊維編織布帛にラミネート積層する場合、接着剤としては、溶剤系ポリウレタン系樹脂（イソシアネート硬化型）、または水性エチレン−酢酸ビニル−マレイン酸共重合体樹脂エマルジョンが適している。これらの接着剤の塗布方法に特に制限はないが、溶剤系接着剤の場合グラビアコート、水性エマルジョン接着剤の場合ディップ−ニップが簡便で好ましい。また接着剤の塗布量に関しては、得られる光輝性複合膜材の風合いを考慮の上、設定することが望ましい。
【００３８】
また繊維編織布帛の表面に光輝性樹脂被覆層を形成させる別な方法として、熱可塑性樹脂を有機系溶剤に可溶化し、または分散させた樹脂溶液、または熱可塑性樹脂を水中で乳化（重合）した、あるいは懸濁（重合）した樹脂エマルジョン、及びディスパージョンなどの樹脂含有溶液を離型フィルム（紙）上にキャストしてフィルムを造膜させた（熱可塑性樹脂１００重量部に対し）二色性干渉雲母チタン、または二色性干渉雲母チタンを７０〜９９重量％と残り１〜３０重量％未満の成分として、銀白色雲母チタン、及び／又は有彩色雲母酸化鉄を含むパール顔料の配合組成物０．５〜１０重量部を含む光輝性樹脂被覆層フィルムと離型フィルム（紙）とを一体化した状態のまま、フィルム造膜面と繊維編織布帛とを熱圧着させて、繊維編織布帛と造膜フィルムとを一体化させた後、離型フィルムを分離することによって実施することもできる。有機系溶剤に可溶化させて使用するに適した熱可塑性樹脂としては、軟質ポリ塩化ビニル樹脂、ポリウレタン系樹脂、エチレン−酢酸ビニル共重合体樹脂、エチレン−（メタ）アクリル酸（エステル）共重合体樹脂、アクリル系共重合体樹脂、スチレン系共重合体樹脂、ポリエステル系共重合体樹脂、ポリアミド系共重合体樹脂などが挙げられる。熱可塑性樹脂としてはフィルムの透明性と樹脂強度、及び柔軟性の観点から特にポリウレタン系樹脂が好ましく使用できる。また特に軟質ポリ塩化ビニル樹脂の場合、ペーストタイプのポリ塩化ビニル樹脂であれば、プラスチゾルの形態で使用して加熱ゲル化によってフィルムを造膜することが可能である。また、樹脂エマルジョン、及びディスパージョンなどの水分散状態で使用できる熱可塑性樹脂としては、軟質ポリ塩化ビニル樹脂、ポリウレタン系樹脂、エチレン−酢酸ビニル共重合体樹脂、エチレン−（メタ）アクリル酸（エステル）共重合体のアイオノマー樹脂、アクリル系共重合体樹脂、スチレン系共重合体樹脂、ポリエステル系共重合体樹脂、ポリアミド系共重合体樹脂などが挙げられる。熱可塑性樹脂としてはフィルムの透明性と樹脂強度、及び柔軟性の観点から特にポリウレタン系樹脂が好ましく使用できる。
【００３９】
本発明の編織組織が透視可能な光輝性複合膜材の光輝性樹脂被覆層の表面には、二色性干渉雲母チタン、または二色性干渉雲母チタンを７０〜９９重量％と残り１〜３０重量％未満の成分として、銀白色雲母チタン、及び／又は有彩色雲母酸化鉄を含むパール顔料を含む樹脂溶液を用いて表面処理を実施し、光輝性樹脂最外層をさらに設けることもできる。この樹脂溶液としては熱可塑性樹脂を有機系溶剤に可溶化、または分散させた樹脂溶液、または熱可塑性樹脂を水中で乳化（重合）した、あるいは懸濁（重合）した樹脂エマルジョン、及びディスパージョンなどの樹脂含有溶液が挙げられ、この樹脂溶液中に二色性干渉雲母チタンを熱可塑性樹脂の固形分１００重量％に対して０．５〜１０重量部を配合して均一分散させることによって得ることができる。この時樹脂溶液中に配合される二色性干渉雲母チタンには光輝性樹脂被覆層に配合される二色性干渉雲母チタンとは干渉色が異なるものであることが視覚効果上好ましい。有機系溶剤に可溶化させて使用するに適した熱可塑性樹脂としては、軟質ポリ塩化ビニル樹脂、ポリウレタン系樹脂、エチレン−酢酸ビニル共重合体樹脂、エチレン−（メタ）アクリル酸（エステル）共重合体樹脂、アクリル系共重合体樹脂、スチレン系共重合体樹脂、ポリエステル系共重合体樹脂、ポリアミド系共重合体樹脂などが挙げられる。また、樹脂エマルジョン、及びディスパージョンなどの水分散状態で使用できる熱可塑性樹脂としては、軟質ポリ塩化ビニル樹脂、ポリウレタン系樹脂、エチレン−酢酸ビニル共重合体樹脂、エチレン−（メタ）アクリル酸（エステル）共重合体のアイオノマー樹脂、アクリル系共重合体樹脂、スチレン系共重合体樹脂、ポリエステル系共重合体樹脂、ポリアミド系共重合体樹脂などが挙げられる。
【００４０】
この樹脂溶液の表面処理方法は例えば、グラビアコート法、マイクログラビアコート法、コンマコート法、ロールコート法、リバースロールコート法、バーコート法、キスコート法、フローコート法などで行い、光輝性樹脂最外層の厚みを５〜１００μｍで設けることが好ましい。この光輝性樹脂最外層が形成された前記光輝性樹脂被覆層は２５〜８５％の可視光線透過率を有することが好ましい。またさらに本発明の編織組織が透視可能な光輝性複合膜材は、繊維編織布帛の少なくとも片面に前記パール顔料を含有しない熱可塑性樹脂被覆層を有し、この熱可塑性樹脂被覆層の表面上に、熱可塑性樹脂１００重量部に対してパール顔料を０．５〜１０重量部を含む厚さが５〜１００μｍの光輝性樹脂最外層が形成されていても良い。この時、前記パール顔料は、その重量の７０〜１００重量％の二色性干渉雲母チタンを含み、この光輝性樹脂最外層が形成された熱可塑性樹脂被覆層が２５〜８５％の可視光線透過率を有することが好ましい。上記パール顔料を含有しない熱可塑性樹脂被覆層は前記Ｔ−ダイ押出法、インフレーション法、カレンダー法、キャスト法などで製造された８０〜５００μｍのフィルムであることが好ましい。
【００４１】
本発明の編織組織が透視可能な光輝性複合膜材の光輝性樹脂被覆層は、鏡面エンボス加工がされたものであっても良いが、鞄、ファッションバッグ、スポーツバッグ、パスケース、財布など、その他雑貨類及びこれらの部材としての用途に関しては、実用時の手触り感と、手垢防止、及び滑り性の観点から光輝性樹脂被覆層及び、光輝性樹脂最外層には凹凸賦型が形成されていることが好ましい。特に視覚効果の観点からは、本発明の編織組織が透視可能な光輝性複合膜材は、光輝性樹脂被覆層の表面に光輝性樹脂最外層が設けられていて、光輝性樹脂被覆層及び、光輝性樹脂最外層に含有される二色性干渉雲母チタンの干渉色が互いに異なるものであることが好ましい。この複合膜材に凹凸賦型を施すことによって得られる複合膜材は観察方向によって干渉色が変化するという意外性が発揮され好ましい。凹凸賦型は規則的な幾何学模様刻印の連続パターン（線、点、丸、三角、ダイアモンド、ピラミッドなど）、無規則な不定形模様刻印の連続パターン（サンドブラスト、梨地布地など）、天然物の模倣模様刻印の連続パターン（木目、岩石、獣皮〈象、犀、駝鳥〉、爬虫類〈蜥蜴、蛇〉）、文字刻印の連続パターン（アルファベット、ロゴマーク、シンボルマーク、商標など）、その他刻印などが挙げられる。凹凸賦型の数は、規則的な幾何学模様刻印の連続パターン、無規則な不定形模様刻印の連続パターンにおいて刻印の形状によってそれぞれ異なるが、凸部（凹部）の数は光輝性樹脂被覆層及び、光輝性樹脂最外層表面の単位面積（cm2 ）当たり、１００〜１００００００個であって、好ましくは５００〜１０００００個であり、さらに好ましくは１０００〜５００００個である。また凸部の最高位とそれに隣接する凹部の最低位との高低差は５μｍ以上であることが好ましい。天然物の模倣模様刻印の連続パターン、及び文字刻印の連続パターンに関しては、凸部（凹部）の数に特に限定はない。凹凸賦型は上記条件範囲内で、本発明の光輝性複合膜材の編織組織が透視可能であることが望ましい。また凹凸賦型の方法としては、賦型する凹凸形状に対応する凸凹形状が表面彫刻された金属ロールで押圧して連続して行うことができる。この時、凸凹形状が表面彫刻された金属ロール側をヒーター加熱して、光輝性樹脂被覆層及び、光輝性樹脂最外層を溶融軟化させながら凹凸賦型を行っても良く、または加熱して溶融軟化させた光輝性樹脂被覆層及び、光輝性樹脂最外層に対して、凸凹形状が表面彫刻された金属ロールで押圧しながら凹凸賦型を行っても良い。本発明の光輝性膜材は光輝性樹脂被覆層及び、光輝性樹脂最外層が熱圧ラミネートによって積層された直後に連続して凹凸賦型が形成されることが、製造効率的に好ましい。
【００４２】
本発明の編織組織が透視可能な光輝性複合膜材は、繊維布帛に光輝性樹脂被覆層と裏面熱可塑性樹脂層が形成され、特に光輝性樹脂被覆層と裏面熱可塑性樹脂層が軟質ポリ塩化ビニル樹脂、エチレン−酢酸ビニル共重合体樹脂、エチレン−（メタ）アクリル酸（エステル）共重合体樹脂、アクリル系樹脂エラストマー、スチレン系樹脂エラストマー、ポリウレタン系樹脂エラストマー、ポリエステル系樹脂エラストマー、ポリアミド系樹脂エラストマー、ポリフッ化ビニリデン系樹脂エラストマーなどから選ばれることによって高周波ウエルダー融着接合を行うことができる。またポリエチレン樹脂、ポリプロピレン樹脂、エチレン−α−オレフィン共重合体樹脂、ポリオレフィン系樹脂エラストマーなどの極性の小さい熱可塑性樹脂に対してはエチレン−酢酸ビニル共重合体樹脂、エチレン−（メタ）アクリル酸（エステル）共重合体樹脂などをブレンドすることによって高周波ウエルダー性を付与することが可能となり好ましい。高周波ウエルダー融着とは２枚以上の本発明の光輝性複合膜材または、本発明の光輝性複合膜材と熱融着しうる他の熱可塑性樹脂成型物の一部とを重ね合わせ、２ヶ所の電極（一方の電極は、ウエルドバーである）間に置き、接合する部分にウエルドバーを加圧しながら電極に高周波（１〜２００MHz ）で発振する電位差を印加し、ウエルドバーで加圧、印加した部分に発生する熱可塑性樹脂の分子摩擦熱により、これらの重ね合わせ部分を熱融着して接着するものである。
【００４３】
【実施例】
次ぎに実施例、及び比較例を挙げて本発明をさらに具体的に説明するが、本発明はこれらの例の範囲に限定されるものではない。下記実施例、及び比較例において膜材の明度指数Ｌ* 値、色差ΔＥ値、光線透過率など測定方法は以下の通りである。
（Ｉ）繊維布帛（糸条）及び、光輝性樹脂被覆層の明度指数Ｌ* 値の測定
ＪＩＳ規格Ｚ−８７２９（ＣＩＥ１９７６表色系）の明度指数Ｌ* 値は、分光色差計ＪＰ７１００Ｆ（ＪＵＫＩ（株））を用いて、繊維布帛（糸条）及び、光輝性樹脂被覆層の三刺激値Ｘ、Ｙ、Ｚを測定し、「Ｌ* ａ* ｂ* 表色系及び色差公式」に規定されるＬ* ＝１１６（Ｙ／Ｙ0 ）1/3 −１６、ａ* ＝５００［（Ｘ／Ｘ0 ）1/3 −（Ｙ／Ｙ0 ）1/3 ］、ｂ* ＝２００［（Ｙ／Ｙ0 ）1/3 −（Ｚ／Ｚ0 ）1/3 ］より求めた。Ｘ0 、Ｙ0 、Ｚ0 は照明に用いた標準光Ｃの三刺激値である。
【００４４】
（II）繊維布帛（糸条）と、光輝性樹脂被覆層の色差ΔＥ値の測定
ＪＩＳ規格Ｚ−８７２９（ＣＩＥ１９７６表色系）の色差ΔＥ値は、分光色差計ＪＰ７１００Ｆ（ＪＵＫＩ（株））を用いて、繊維布帛（糸条）及び、光輝性樹脂被覆層の三刺激値Ｘ、Ｙ、Ｚを測定し、「Ｌ* ａ* ｂ* 表色系及び色差公式」に規定されるＬ* ＝１１６（Ｙ／Ｙ0 ）1/3 −１６、ａ* ＝５００［（Ｘ／Ｘ0 ）1/3 −（Ｙ／Ｙ0 ）1/3 ］、ｂ* ＝２００［（Ｙ／Ｙ0 ）1/3 −（Ｚ／Ｚ0 ）1/3 ］の各値よりΔＥ* ａｂ＝［（ΔＬ* ）2 ＋（Δａ* ）＋（Δｂ* ）］1/2 で求めた。Ｘ0 、Ｙ0 、Ｚ0 は照明に用いた標準光Ｃの三刺激値である。
【００４５】
（III ）光輝性樹脂被覆層の光線透過率の測定
ＪＩＳ規格Ｋ−６７１４の光線透過率（Ｃ光源）は、直読ヘイズメータ（東洋精機製作所（株））を用いて測定した。
（IV）膜材の発色光輝性、及び編織組織の透視性は目視観察により評価した。
【００４６】
〔実施例１〕
エーテル系ポリウレタン樹脂（商標：Ｅｓｔａｎｅ５４６４０：ショアー硬度８５Ａ：協和発酵工業（株））１００重量部と、二色性干渉雲母チタン（１）（商標：イリオジン２１５ルチル・レッドパール：二酸化チタン被覆率４７％：平均粒度１０〜６０μｍ：メルク・ジャパン（株））２．５重量部、モンタン酸エステル系滑剤（商標：Ｌｉｃｏｗａｘ−Ｅ：クラリアント・ジャパン（株））を０．２重量部、ベンゾトリアゾール系紫外線吸収剤（商標：バイオソーブ５１０：共同薬品（株））を０．１重量部、ヒンダードフェノール系酸化防止剤（商標：イルガノックス１０１０：チバ・スペシャルティ・ケミカルズ（株））を０．１重量部配合したコンパウンドを１４０℃設定のバンバリーミキサーで４分間均一に溶融混練した後、１６５℃に設定した熱ロール（２本ロール）で３分間均一に混練した後、この混練組成物から０．２５mm厚の可視光線透過率６７％の乳白色ポリウレタン樹脂フィルムをカレンダー圧延成型した。次にこのポリウレタン樹脂フィルムを明度指数Ｌ* 値が２７．１である黒色に染色、及び接着処理を施した下記ポリエステルマルチフィラメント平織物（糸密度：経糸１５００デニール（１６６６．６ｄtex ２８８ｆ無撚扁平糸）１２本／ｉｎ×緯糸１５００デニール（１６６６．６ｄtex ２８８ｆ無撚扁平糸）１２本／ｉｎ：空隙率１０．８％：質量１４５ｇ／ｍ2 ）の片面に１６０℃に設定したラミネーターで熱圧着して貼り合わせ、厚さ０．４５mm、質量４８２ｇ／ｍ2 の複合膜材を得た。この複合膜材のポリウレタン樹脂層の明度指数Ｌ* 値は３３．０であり、また黒染ポリエステルマルチフィラメント平織物との色素ΔＥ値は１３．９であった。実施例１で得られた複合膜材の外観は黒染ポリエステルマルチフィラメント平織物の美麗な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００４７】
<ポリエステルマルチフィラメント平織物の染色処理>
分散染料（商標：Ｍｉｋｅｔｏｎ  Ｐｏｌｙｅｓｔｅｒ  Ｂｌａｃｋ  ＲＢＳＦ：三井東圧染料（株））３ｇ／ｌ、分散剤１ｇ／ｌ、均染剤１ｇ／ｌを含む染浴（pH５、６０℃）中にポリエステルマルチフィラメント平織物を浸漬し、染浴温度を１２０℃に加温して６０分間染色処理を行った。次いで洗浄剤１ｇ／ｌを加えた温水（７０℃）中で１０分間ソーピングを行い、１２０℃の熱風乾燥炉中で２分間乾燥させ、黒色に染色したポリエステルマルチフィラメント平織物（明度指数Ｌ* 値２７．７）を得た。
【００４８】
＜黒染ポリエステルマルチフィラメント平織物の接着処理＞
ポリウレタン樹脂エマルジョン（商標：ＲＵ−４０−３５０：ポリカーボネート系：固形分３５重量％：アビシア（株））を水で希釈して固形分濃度３．５％に調整したポリウレタン樹脂エマルジョン中に黒染ポリエステルマルチフィラメント平織物を浸漬し、ポリウレタン樹脂含浸黒染ポリエステルマルチフィラメント平織物を引き上げると同時にニップロールで圧搾して余分なエマルジョンを除去し、１２０℃に設定した熱風乾燥炉で２分間乾燥させた。固形分付着量は１．４ｇ／ｍ2 であった。
【００４９】
〔実施例２〕
実施例１のエーテル系ポリウレタン樹脂からなる熱可塑性樹脂層を、下記配合組成からなる厚さ０．２５mmの可視光線透過率６８％の乳白色軟質ポリ塩化ビニル樹脂フィルムに変更した。それ以外は実施例１と同一として、厚さ０．４５mm、質量５１５ｇ／ｍ2 の複合膜材を得た。この複合膜材の軟質ポリ塩化ビニル樹脂からなる光輝性樹脂被覆層の明度指数Ｌ* 値は３１．７であり、また平織物との色差ΔＥ値は１５．０であった。得られた複合膜材の外観は黒染ポリエステルマルチフィラメント平織物の美麗な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００５０】
0003735657.tif 000002
【００５１】
〔実施例３〕
実施例１で得られた複合膜材の裏面に、エーテル系ポリウレタン樹脂（商標：Ｅｓｔａｎｅ５４６４０：ショアー硬度８５Ａ：協和発酵工業（株））１００重量部と、黒色顔料（ＨＳＭ５０７８クロ：カーボンブラック含有率３５重量％：日弘ビックス（株））２重量部と白色顔料（ＨＳＭ９０５０ホワイト：二酸化チタン含有量７０重量％：日弘ビックス（株））１重量部、モンタン酸エステル系滑剤（商標：Ｌｉｃｏｗａｘ−Ｅ：クラリアント・ジャパン（株））を０．２重量部、ベンゾトリアゾール系紫外線吸収剤（商標：バイオソーブ５１０：共同薬品（株））を０．１重量部、ヒンダードフェノール系酸化防止剤（商標：イルガノックス１０１０：チバ・スペシャルティ・ケミカルズ（株））を０．１重量部配合したコンパウンドから実施例１と同一のフィルム製造方法によって得られた０．２５mm厚のダークグレー色のポリウレタン樹脂フィルムを裏面積層し、厚さ０．６６mm、質量７０２ｇ／ｍ2 の複合膜材を得た。この複合膜材の表面ポリウレタン樹脂層の明度指数Ｌ* 値は３３．０であり、また黒染ポリエステルマルチフィラメント平織物との色差ΔＥ値は１３．９であった。また、黒染ポリエステルマルチフィラメントの１０．８％の編織組織空隙率部に積層貼着した光輝性樹脂被覆層の明度指数Ｌ* 値は４４．２であった。実施例３で得られた複合膜材の外観はポリエステルマルチフィラメント平織物の美麗な編織組織及び、ヘアーラインの透視が可能であると同時に、赤色のメタリック発色性を有するものであった。さらに実施例３の複合膜材は繊維布帛の空隙部分の発色が赤紫色のメタリック発色性を同時に有するものであった。また手に取って観察した時に、この赤色と赤紫色のメタリック発色は同時に観察され、また観察する角度によって、その発色の度合いの強さが変わるなど、繊維編織物構造がより立体的に見える効果を発揮した。
【００５２】
〔実施例４〕
下記組成１からなる軟質ポリ塩化ビニル樹脂コンパウンドを１４０℃設定のバンバリーミキサーで４分間均一に溶融混練した後、１６５℃に設定した熱ロール（２本ロール）で３分間均一に混練し、この混練組成物から０．２０mm厚の可視光線透過率６５％の軟質ポリ塩化ビニル樹脂フィルム（透明着色熱可塑性樹脂層フィルム）をカレンダー圧延成型した。次にこの透明着色熱可塑性樹脂層フィルムを、明度指数Ｌ* 値が２７．７である黒色に染色を施した実施例１と同一のポリエステルマルチフィラメント平織物の片面に１６０℃に設定したラミネーターで熱圧着して貼り合わせた。次に下記組成２からなる軟質ポリ塩化ビニル樹脂コンパウンドから上記同一条件のカレンダー加工によって０．２０mm厚の可視光線透過率６７％の軟質ポリ塩化ビニル樹脂フィルム（光輝性樹脂被覆層フィルム）を得、これを下記組成１からなる透明着色熱可塑性樹脂層フィルム層の上に１６０℃に設定したラミネーターで熱圧着して貼り合わせ、厚さ０．５６mm、質量６４５ｇ／ｍ2 の複合膜材を得た。この複合膜材の光輝性樹脂被覆層フィルム層２の明度指数Ｌ* 値は２９．３であり、また黒染ポリエステルマルチフィラメント平織物との色差ΔＥ値は１４．９であった。実施例４で得られた複合膜材の外観は黒染ポリエステルマルチフィラメント平織物の美麗な編織組織及び、ヘアーラインの透視が可能であると同時に、赤色のメタリック発色性を有するものであった。また、繊維布帛の空隙部分１０．８％部分の発色は青色のメタリック発色性を同時に有し、手に取って観察した時に、この赤のメタリック発色は観察する角度によって、赤と青の発色が交互に変化する不思議な視覚効果を発揮した。
【００５３】
0003735657.tif 000003
【００５４】
0003735657.tif 000004
【００５５】
〔実施例５〕
下記組成３からなる軟質ポリ塩化ビニル樹脂コンパウンドを１４０℃設定のバンバリーミキサーで４分間均一に溶融混練した後、１６５℃に設定した熱ロール（２本ロール）で３分間均一に混練し、この混練組成物から０．２０mm厚の可視光線透過率６１％の軟質ポリ塩化ビニル樹脂フィルム（光輝性樹脂被覆層フィルム）をカレンダー圧延成型した。次にこの光輝性樹脂被覆層フィルムを、明度指数Ｌ* 値が２７．７である黒色に染色を施した実施例１と同一のポリエステルマルチフィラメント平織物の片面に１６０℃に設定したラミネーターで熱圧着して貼り合わせた。次に下記組成４からなる軟質ポリ塩化ビニル樹脂コンパウンドから上記同一条件のカレンダー加工によって０．２０mm厚の可視光線透過率６４％の軟質ポリ塩化ビニル樹脂フィルム（透明着色熱可塑性樹脂層フィルム）を得、これを下記組成３からなる光輝性樹脂被覆層フィルム層の上に１６０℃に設定したラミネーターで熱圧着して貼り合わせ、厚さ０．５６mm、質量６４５ｇ／ｍ2 の複合膜材を得た。この複合膜材の透明着色熱可塑性樹脂層を有する光輝性樹脂被覆層フィルム３の明度指数Ｌ* 値は２４．５であり、また黒染ポリエステルマルチフィラメント平織物との色差ΔＥ値は１５．２であった。実施例５で得られた複合膜材の外観は黒染ポリエステルマルチフィラメント平織物の美麗な編織組織及び、ヘアーラインの透視が可能であると同時に、青色のメタリック発色性を有するものであった。また、繊維布帛の空隙部分１０．８％部分の発色は赤色のメタリック発色性を同時に有し、手に取って観察した時に、この青のメタリック発色は観察する角度によって、青と赤の発色が交互に変化する不思議な視覚効果を発揮した。
【００５６】
0003735657.tif 000005
【００５７】
0003735657.tif 000006
【００５８】
〔実施例６〕
エーテル系ポリウレタン樹脂（商標：Ｅｓｔａｎｅ５４６４０：ショアー硬度８５Ａ：協和発酵工業（株））１００重量部と、二色性干渉雲母チタン（１）（商標：イリオジン２１５ルチル・レッドパール：二酸化チタン被覆率４７％：平均粒度１０〜６０μｍ：メルク・ジャパン（株））２．５重量部、モンタン酸エステル系滑剤（商標：Ｌｉｃｏｗａｘ−Ｅ：クラリアント・ジャパン（株））を０．２重量部、ベンゾトリアゾール系紫外線吸収剤（商標：バイオソーブ５１０：共同薬品（株））を０．１重量部、ヒンダードフェノール系酸化防止剤（商標：イルガノックス１０１０：チバ・スペシャルティ・ケミカルズ（株））を０．１重量部配合したコンパウンドを１４０℃設定のバンバリーミキサーで４分間均一に溶融混練した後、１６５℃に設定した熱ロール（２本ロール）で３分間均一に混練した後、この混練組成物から０．２５mm厚の可視光線透過率６７％の乳白色ポリウレタン樹脂フィルムをカレンダー圧延成型した。次にこのポリウレタン樹脂フィルムを明度指数Ｌ* 値が２２．８の炭素繊維平織物（２０００ｄtex （１８００デニール）フィラメント数３０００：糸密度経糸（無撚扁平糸）１２．５本／ｉｎ×緯糸（無撚扁平糸）１２．５本／ｉｎ：空隙率８．５％：質量２００ｇ／ｍ2 ）の片面に１６０℃に設定したラミネーターで熱圧着して貼り合わせ、厚さ０．４５mm、質量４８６ｇ／ｍ2 の複合膜材を得た。この複合膜材のポリウレタン樹脂層の明度指数Ｌ* 値は３４．３であり、また炭素繊維平織物との色差ΔＥ値は１５．６であった。実施例１で得られた複合膜材の外観は炭素繊維平織物の美麗な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００５９】
〈炭素繊維平織物の接着処理〉
ポリウレタン樹脂エマルジョン（商標：ＲＵ−４０−３５０：ポリカーボネート系：固形分３５重量％：アビシア（株））を水で希釈して固形分濃度３．５％に調整したポリウレタン樹脂エマルジョン中に炭素繊維平織物を浸漬し、ポリウレタン樹脂含浸炭素繊維平織物を引き上げると同時にニップロールで圧搾して余分なエマルジョンを除去し、１２０℃に設定した熱風乾燥炉で２分間乾燥させた。固形分付着量は１．４ｇ／ｍ2 であった。
【００６０】
〔実施例７〕
実施例６の膜材の裏面に実施例６と同一の０．２５mm厚の可視光線透過率６７％の乳白色ポリウレタン樹脂フィルムを実施例６と同一の方法に従って熱圧着して貼り合わせ、厚さ０．７０mm、質量７７０ｇ／ｍ2 の炭素繊維平織物の両面に光輝性樹脂被覆層を有する複合膜材を得た。この複合膜材のポリウレタン樹脂による光輝性樹脂被覆層の明度指数Ｌ* 値は３４．３であり、また炭素繊維平織物との色差ΔＥ値は１５．６であった。実施例２で得られた複合膜材の外観は炭素繊維平織物の美麗な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００６１】
〔実施例８〕
実施例６の二色性干渉雲母チタン（１）（商標：イリオジン２１５ルチル・レッドパール：二酸化チタン被覆率４７％：平均粒度１０〜６０μｍ：メルク・ジャパン（株））２．５重量部を、二色性干渉雲母チタン（２）（商標：イリオジン２２５ルチル・ブルーパール：二酸化チタン被覆率５２％：平均粒度１０〜６０μｍ：メルク・ジャパン（株））２．５重量部に変更し０．２５mm厚の可視光線透過率６５％の乳白色ポリウレタン樹脂フィルムを得た。また、実施例６の炭素繊維平織物を炭素繊維糸条とアラミド繊維糸条の混練平織物（〈炭素繊維糸条〉２０００ｄtex （１８００デニール）フィラメント数３０００：糸密度経糸（無撚扁平糸）６．２本／ｉｎ×緯糸（無撚扁平糸）６．２本／ｉｎ：〈アラミド繊維糸条〉商標：ケブラー４９：１４２０デニール（１５７７ｄtex ：糸密度経糸（無撚扁平糸）６．２本／ｉｎ×緯糸（無撚扁平糸）６．２本／ｉｎ：※経糸、緯糸ともに炭素繊維糸条とアラミド繊維糸条とが交互に配置されて織られた平織物：空隙率８．５％：質量１８０ｇ／ｍ2 ）に変更した以外は実施例１と同一とし、厚さ０．５０mm、質量４６８ｇ／ｍ2 の複合膜材を得た。この複合膜材のポリウレタン樹脂による光輝性樹脂被覆層（炭素繊維糸条部）の明度指数Ｌ* 値は３１．２であり、また炭素繊維糸条（明度指数Ｌ* 値２３．４）との色差ΔＥ値は１４．９、アラミド繊維糸条（明度指数Ｌ* 値７７．３）との色差ΔＥ値は４．４であった。実施例３で得られた複合膜材の外観は炭素繊維平織物の美麗な編織組織及び、ヘアーラインの透視が可能であると同時に、炭素繊維糸条の上に積層された光輝性樹脂被覆層が青色のメタリック発色するものであった。また、手に取って観察した時に、この青のメタリック発色は観察する角度によって、その発色の度合いの強さが変わる特長を同時に発揮した。特に実施例３の複合膜材では、炭素繊維糸条と交互に配置されたアラミド繊維糸条との混織模様がよりメタリック発色効果によって鮮明となった。
【００６２】
〔実施例９〕
実施例８の膜材の裏面に実施例６と同一の０．２５mm厚の可視光線透過率６７％の乳白色ポリウレタン樹脂フィルムを実施例６と同一の方法に従って熱圧着して貼り合わせ、厚さ０．７５mm、質量７５０ｇ／ｍ2 の混織平織物の両面に光輝性樹脂被覆層を有する複合膜材を得た。この膜材の表面ポリウレタン樹脂による光輝性樹脂被覆層（炭素繊維糸条部）の明度指数Ｌ* 値は３４．３であり、炭素繊維糸条との色差ΔＥ値は１５．６であった。裏面ポリウレタン樹脂による光輝性樹脂被覆層（炭素繊維糸条部）の明度指数Ｌ* 値は３１．２であり、炭素繊維糸条との色差ΔＥ値は１４．９であった。また、この複合膜材の表面ポリウレタン樹脂による光輝性樹脂被覆層（アラミド繊維糸条部）の明度指数Ｌ* 値は７２．４であり、アラミド繊維糸条との色差ΔＥ値は３．６であった。また裏面ポリウレタン樹脂による光輝性樹脂被覆層（アラミド繊維糸条部）の明度指数Ｌ* 値は７０．５であり、アラミド繊維糸条との色差ΔＥ値は４．５であった。実施例９で得られた複合膜材の外観は炭素繊維平織物の美麗な編織組織及び、ヘアーラインの透視が可能であると同時に、炭素繊維糸条の上に積層された表面ポリウレタン樹脂による光輝性樹脂被覆層が青色のメタリック発色、かつ裏面が赤色のメタリック発色するものであった。また、手に取って観察した時に、この青のメタリック発色は観察する角度によって、その発色の度合いの強さが変わる特長を同時に発揮した。特に実施例９の複合膜材では、炭素繊維糸条と交互に配置されたアラミド繊維糸条との混織模様がよりメタリック発色効果によって鮮明となった。
【００６３】
〔実施例１０〕
実施例６の二色性干渉雲母チタン（１）（商標：イリオジン２１５ルチル・レッドパール：二酸化チタン被覆率４７％：平均粒度１０〜６０μｍ：メルク・ジャパン（株））２．５重量部を、二色性干渉雲母チタン（３）（商標：イリオジン２３５ルチル・グリーンパール：二酸化チタン被覆率５７％：平均粒度１０〜６０μｍ：メルク・ジャパン（株））２．５重量部に変更し０．２５mm厚の可視光線透過率６３％の乳白色ポリウレタン樹脂フィルムを得た。また、実施例８の炭素繊維糸条とアラミド繊維糸条の混織平織物のアラミド繊維糸条を酸性染料で紺色に染色した以外は実施例８と同一とし、厚さ０．５０mm、質量４６８ｇ／ｍ2 の複合膜材を得た。この複合膜材のポリウレタン樹脂による光輝性樹脂被覆層（炭素繊維糸条部）の明度指数Ｌ* 値は３１．７であり、また炭素繊維糸条（明度指数Ｌ* 値２３．４）との色差ΔＥ値は１４．１、アラミド繊維糸条（明度指数Ｌ* 値３６．８）との色差ΔＥ値は１２．４であった。
【００６４】
〈アラミド繊維糸条の染色処理〉
酸性染料（商標：Ｅｒｉｏｎｙｌ  Ｂｒｉｌｌ  Ｂｌｕｅ  ＲＬ２００％：チバ・スペシャルティケミカルズ（株））２ｇ／ｌ、酸性染料（商標：Ｌａｎａｃｒｏｎ  Ｂｌａｃｋ  ＳＲ：チバ・スペシャルティケミカルズ（株））１ｇ／ｌ、分散剤１ｇ／ｌ、均染剤１ｇ／ｌ、キャリャー３ｇ／ｌを含む染浴（pH５．５、６０℃）中に炭素繊維糸条とアラミド繊維糸条の混織平織物を浸漬し、染浴温度を１１０℃に加温して６０分間染色処理を行った。次いで洗浄剤１ｇ／ｌを加えた温水（７０℃）中で１０分間ソーピングを行い、最後にポリアミン系フィックス剤３％o.w.f 、酢酸１％o.w.f を加えた温水（８０℃）中でフィックス処理を１５分間行い、１２０℃の熱風乾燥炉中で２分間乾燥させ、紺色に染色したアラミド繊維糸条（明度指数Ｌ* 値３６．８）を得た。実施例５で得られた複合膜材の外観は混織平織物の美麗な編織組織及び、ヘアーラインの透視が可能であると同時に、ポリウレタン樹脂層が炭素繊維糸条とアラミド繊維糸条の上でそれぞれ異なる緑色のメタリック発色するものであった。また、手に取って観察した時に、このそれぞれ異なる緑のメタリック発色は観察する角度によって、その発色の度合いの強さが変わる特長を同時に発揮した。特に実施例１０の複合膜材では、炭素繊維糸条と交互に配置されたアラミド繊維糸条との混織模様が緑のメタリック発色によって落ち着きのあるグラデーション外観となった。
【００６５】
〔実施例１１〕
実施例１０の膜材の裏面に実施例６と同一の０．２５mm厚の可視光線透過率６７％の乳白色ポリウレタン樹脂フィルムを実施例６と同一の方法に従って熱圧着して貼り合わせ、厚さ０．７５mm、質量７５０ｇ／ｍ2 の混織平織物の両面に光輝性樹脂被覆層を有する複合膜材を得た。この複合膜材の表面ポリウレタン樹脂による光輝性樹脂被覆層（炭素繊維糸条部）の明度指数Ｌ* 値は３１．７であり、炭素繊維糸条との色差ΔＥ値は１５．６であった。裏面ポリウレタン樹脂による光輝性樹脂被覆層（炭素繊維糸条部）の明度指数Ｌ* 値は３１．２であり、炭素繊維糸条との色差ΔＥ値は１４．１であった。また、この複合膜材の表面ポリウレタン樹脂による光輝性樹脂被覆層（アラミド繊維糸条部）の明度指数Ｌ* 値は４４．８であり、アラミド繊維糸条との色差ΔＥ値は７．６であった。また裏面ポリウレタン樹脂による光輝性樹脂被覆層（アラミド繊維糸条部）の明度指数Ｌ* 値は４２．１であり、アラミド繊維糸条との色差ΔＥ値は７．９であった。実施例１１で得られた複合膜材の外観は混織平織物の美麗な編織組織及び、ヘアーラインの透視が可能であると同時に、表面のポリウレタン樹脂層が炭素繊維糸条とアラミド繊維糸条の上でそれぞれ異なる緑色のメタリック発色し、かつ裏面のポリウレタン樹脂による光輝性樹脂被覆層が炭素繊維糸条とアラミド繊維糸条の上でそれぞれ異なる赤色のメタリック発色するものであった。また、手に取って観察した時に、このそれぞれ異なる緑のメタリック発色は観察する角度によって、その発色の度合いの強さが変わる特長を同時に発揮した。特に実施例１１の複合膜材では、炭素繊維糸条と交互に配置されたアラミド繊維糸条との混織模様が表面の緑のメタリック発色と裏面の赤色のメタリック発色によって落ち着きのあるグラデーション外観となった。
【００６６】
〔実施例１２〕
実施例６の炭素繊維平織物（２０００ｄtex （１８００デニール）フィラメント数３０００：糸密度経糸（無撚扁平糸）１２．５本／ｉｎ×緯糸（無撚扁平糸）１２．５本／ｉｎ：空隙率８．５％：質量２００ｇ／ｍ2 ）の経糸糸密度を９．５本／ｉｎ×緯糸糸密度を９．５本／ｉｎに変更した。この炭素繊維平織物の空隙率は３１．５％であり、質量は１５０ｇ／ｍ2 であった。この糸密度を変更した炭素繊維平織物の片面に実施例６と同一の０．２５mm厚の可視光線透過率６７％の乳白色ポリウレタン樹脂フィルムを実施例６と同一の方法に従って熱圧着して貼り合わせた。次にこの複合膜材の裏面に、エーテル系ポリウレタン樹脂（商標：Ｅｓｔａｎｅ５４６４０：ショアー硬度８５Ａ：協和発酵工業（株））１００重量部と、有機系顔料（商標：ＨＳＭ９６０１ブルー：群青含有率５０重量％：日弘ビックス（株））３．５重量部と、モンタン酸エステル系滑剤（商標：Ｌｉｃｏｗａｘ−Ｅ：クラリアント・ジャパン（株））を０．２重量部、ベンゾトリアゾール系紫外線吸収剤（商標：バイオソーブ５１０：共同薬品（株））を０．１重量部、ヒンダードフェノール系酸化防止剤（商標：イルガノックス１０１０：チバ・スペシャルティ・ケミカルズ（株））を０．１重量部配合したコンパウンドから実施例６と同一の手順によって０．２５mm厚の可視光線透過率６．７％の明度指数Ｌ* 値が３７．２（炭素繊維平織物との明度指数Ｌ* 値差は１４．４である）の裏面ポリウレタン樹脂フィルムを熱圧着して貼り合わせ、厚さ０．７０mm、質量６８６ｇ／ｍ2 の炭素繊維平織物の両面に熱可塑性樹脂層（表面層は光輝性樹脂被覆層、裏面はパール顔料を含まない熱可塑性樹脂層）を有する複合膜材を得た。この複合膜材のポリウレタン樹脂からなる光輝性樹脂被覆層（炭素繊維糸条部）の明度指数Ｌ* 値は３４．３であり、また炭素繊維平織物との色差ΔＥ値は１５．６であった。さらに炭素繊維平織物の３１．５％の編織組織空隙率部に積層貼着した光輝性樹脂被覆層の明度指数Ｌ* 値は４８．２であった。実施例１２で得られた複合膜材の外観は炭素繊維平織物の美麗な編織組織及び、ヘアーラインの透視が可能であると同時に、赤色のメタリック発色性を有するものであった。さらに実施例１２の複合膜材は繊維布帛の空隙部分の発色が紫色のメタリック発色性を同時に有するものであった。また手に取って観察した時に、この赤色と紫色のメタリック発色は観察する角度によって、その発色の度合いの強さが変わる特長を同時に発揮した。
【００６７】
〔実施例１３〕
実施例６の熱可塑性樹脂（エーテル系ポリウレタン樹脂）層に含まれる二色性干渉雲母チタン（１）（商標：イリオジン２１５ルチル・レッドパール：二酸化チタン被覆率４７％：平均粒度１０〜６０μｍ：メルク・ジャパン（株））２．５重量部のうちの０．５重量部を銀白色雲母チタン（商標：イリオジン１５３フレッシュ・パール：二酸化チタン被覆率１６％：平均粒度３０〜３００μｍ：メルク・ジャパン（株））０．５重量部に置き換えたこと以外は実施例６と同一の配合とした。（二色性干渉雲母チタン：白銀雲母の組成重量％比８０：２０）この変更以外は実施例１と同一の手順に沿って厚さ０．４５mm、質量４８６ｇ／ｍ2 の複合膜材を得た。この複合膜材のポリウレタン樹脂からなる光輝性樹脂被覆層の明度指数Ｌ* 値は３７．７であり、また炭素繊維平織物との色差ΔＥ値は１３．６であった。実施例８で得られた複合膜材の外観は炭素繊維平織物の美麗な編織組織及び、ヘアーラインの透視が可能であると同時に、落ち着きのある赤色のメタリック発色性を有するものであった。また、手に取って観察した時に、この赤のメタリック発色は観察する角度によって、その発色の度合いの強さが変わる特長を同時に発揮した。
【００６８】
〔実施例１４〕
実施例６の熱可塑性樹脂（エーテル系ポリウレタン樹脂）層に含まれる二色性干渉雲母チタン（１）（商標：イリオジン２１５ルチル・レッドパール：二酸化チタン被覆率４７％：平均粒度１０〜６０μｍ：メルク・ジャパン（株））２．５重量部のうちの０．５重量部を有彩色雲母酸化鉄（商標：イリオジン５２０ブロンズ・サテン：酸化鉄被覆率４４％：平均粒度５〜２０μｍ：メルク・ジャパン（株））０．５重量部に置き換えた以外は実施例６と同一とした。（二色性干渉雲母チタン：着色雲母酸化鉄の組成重量％比８０：２０）この変更以外は実施例６と同一の手順に沿って厚さ０．４５mm、質量４８６ｇ／ｍ2 の複合膜材を得た。この複合膜材のポリウレタン樹脂からなる光輝性樹脂被覆層の明度指数Ｌ* 値は３１．６であり、また炭素繊維平織物との色差ΔＥ値は１６．５であった。実施例９で得られた複合膜材の外観は炭素繊維平織物の美麗な編織組織及び、ヘアーラインの透視が可能であると同時に、落ち着きのある赤色のメタリック発色性を有するものであった。また、手に取って観察した時に、この赤のメタリック発色は観察する角度によって、その発色の度合いの強さが変わる特長を同時に発揮した。
【００６９】
〔実施例１５〕
実施例６の複合膜材に凹凸の高低差１５μｍ、凸部点在数約３０００個／cm2 の不定型梨地連続刻印を有するエンボスロールを用いて光輝性樹脂被覆層フィルムの熱圧ラミネート工程の直後に凸凹賦型を施した以外は実施例６と同一として、厚さ０．４５mm、質量４８６ｇ／ｍ2 の複合膜材を得た。この膜材の光輝性樹脂被覆層の明度指数Ｌ* 値は３５．１であり、また炭素繊維平織物との色差ΔＥ値は１６．６であった。実施例１０で得られた複合膜材の外観は炭素繊維平織物の美麗な編織組織及び、ヘアーラインの透視が可能であると同時に、柔和な赤色のメタリック発色性を有するものであった。また、手に取って観察した時に、この赤のメタリック発色は観察する角度によって、その発色の度合いの強さが変わる特長を同時に発揮した。
【００７０】
〔実施例１６〕
実施例７の炭素繊維平織物をポリエステルマルチフィラメント糸条からなる３軸平織物（糸密度バイアス糸７５０デニール（８３３ｄtex ９６ｆ無撚扁平糸）１９本（２本引揃）／ｉｎ×緯糸７５０デニール（８３３ｄtex ９６ｆ無撚扁平糸）１９本（２本引揃）／ｉｎ：空隙率１２％：質量２６０ｇ／ｍ2 ）に変更し、この３軸平織物を黒に染色した以外は実施例６と同一として、厚さ０．７８mm、質量７８８ｇ／ｍ2 の３軸平織物の両面に光輝性樹脂被覆層を有する複合膜材を得た。この膜材のポリウレタン樹脂からなる光輝性樹脂被覆層の明度指数Ｌ* 値は３３．１であり、また３軸平織物との色差ΔＥ値は１５．２であった。実施例１６で得られた複合膜材の外観は３軸平織物の特異的な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００７１】
〈ポリエステル繊維糸条３軸平織物の染色処理〉
分散染料（商標：Ｍｉｋｅｔｏｎ  Ｐｏｌｙｅｓｔｅｒ  Ｂｌａｃｋ  ＲＢＳＦ：三井東圧染料（株））３ｇ／ｌ、分散剤１ｇ／ｌ、均染剤１ｇ／ｌを含む染浴（pH５、６０℃）中にポリエステル繊維糸条３軸平織物を浸漬し、染浴温度を１２０℃に加温して６０分間染色処理を行った。次いで洗浄剤１ｇ／ｌを加えた温水（７０℃）中で１０分間ソーピングを行い、１２０℃の熱風乾燥炉中で２分間乾燥させ、黒色に染色したポリエステル繊維糸条３軸平織物（明度指数Ｌ* 値２６．３）を得た。
【００７２】
〔実施例１７〕
実施例９の炭素繊維平織物をポリエステルマルチフィラメント糸条からなる４軸平織物（糸密度バイアス糸５００デニール（５５５ｄtex ９６ｆ無撚扁平糸）１３本／ｉｎ×経糸５００デニール（５５５ｄtex ９６ｆ無撚扁平糸）１３本／ｉｎ×緯糸５００デニール（５５５ｄtex ９６ｆ無撚扁平糸）１３本／ｉｎ：空隙率３．４％：質量１８０ｇ／ｍ2 ）に変更し、この４軸平織物を黒に染色した以外は実施例６と同一として、厚さ０．７０mm、質量７１６ｇ／ｍ2 の４軸平織物の両面に光輝性樹脂被覆層を有する複合膜材を得た。この複合膜材のポリウレタン樹脂層の明度指数Ｌ* 値は３１．７であり、また４軸平織物との色差ΔＥ値は１４．２であった。実施例１７で得られた複合膜材の外観４軸平織物の特異的な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００７３】
〈ポリエステル繊維糸条４軸平織物の染色処理〉
分散染料（商標：Ｍｉｋｅｔｏｎ  Ｐｏｌｙｅｓｔｅｒ  Ｂｌａｃｋ  ＲＢＳＦ：三井東圧染料（株））３ｇ／ｌ、分散剤１ｇ／ｌ、均染剤１ｇ／ｌを含む染浴（pH５、６０℃）中にポリエステル繊維糸条４軸平織物を浸漬し、染浴温度を１２０℃に加温して６０分間染色処理を行った。次いで洗浄剤１ｇ／ｌを加えた温水（７０℃）中で１０分間ソーピングを行い、１２０℃の熱風乾燥炉中で２分間乾燥させ、黒色に染色したポリエステル繊維糸条４軸平織物（明度指数Ｌ* 値２６．０）を得た。
【００７４】
〔実施例１８〕
実施例６の明度指数Ｌ* 値が２２．８の炭素繊維平織物の片面に二色性干渉雲母チタン（３）（商標：イリオジン２３５ルチル・グリーンパール：二酸化チタン被覆率５７％：平均粒度１０〜６０μｍ：メルク・ジャパン（株））を含む樹脂溶液を８０線メッシュのグラビアロールを用いて塗布・乾燥して光輝性樹脂最外層を設けた以外は実施例６と同一として厚さ０．４５mm、質量４８６ｇ／ｍ2 の複合膜材を得た。この複合膜材のポリウレタン樹脂からなる光輝性樹脂被覆層の明度指数Ｌ* 値は３０．７であり、光輝性樹脂被覆層と光輝性樹脂最外層の可視光線透過率は５４％であり、また炭素繊維平織物との色差ΔＥ値は１３．３であった。実施例１３で得られた複合膜材の外観は、緑色に発色する炭素繊維平織物の上に赤色のメタリック発色性のポリウレタン樹脂層を設けたことによって、手に取って観察した時に、この緑と赤のメタリック発色が編織組織の凹凸差に応じて、交互にその発色の度合いの強さが変わる立体感に溢れる特長を同時に発揮した。
【００７５】
〈グラビア塗布液〉
商標：タケラックＥ−３５０：武田薬品工業（株）：ポリエステル系ポリウレタン樹脂（固形分２６wt％、ＩＰＡ、トルエン溶剤系）  １００重量部
商標：イリオジン２３５ルチル・グリーンパール                  ５重量部
希釈剤：トルエン                                            ３０重量部
【００７６】
〔実施例１９〕
実施例７の膜材の両面に二色性干渉雲母チタン（２）（商標：イリオジン２２５ルチル・ブルーパール：二酸化チタン被覆率５２％：平均粒度１０〜６０μｍ：メルク・ジャパン（株））を含む樹脂溶液を８０線メッシュのグラビアロールを用いて塗布・乾燥して光輝性樹脂最外層を設けた以外は実施例２と同一として厚さ０．７０mm、質量７７０ｇ／ｍ2 の複合膜材を得た。この複合膜材のポリウレタン樹脂からなる光輝性樹脂被覆層の明度指数Ｌ* 値は２９．５であり、光輝性樹脂被覆層と光輝性樹脂最外層の可視光線透過率は５７％であり、また炭素繊維平織物との色差ΔＥ値は１２．６であった。実施例１９で得られた複合膜材の外観は、赤色に発色する複合膜材の上に青色のメタリック発色性の表面処理層を設けたことによって、手に取って観察した時に、この青と赤のメタリック発色が編織組織の凹凸差に応じて、交互にその発色の度合いの強さが変わる立体感に溢れる特長を同時に発揮した。
【００７７】
〈グラビア塗布液〉
商標：タケラックＥ−３５０：武田薬品工業（株）：ポリエステル系ポリウレタン樹脂（固形分２６wt％、ＩＰＡ、トルエン溶剤系）  １００重量部
商標：イリオジン２２５ルチル・ブルーパール                    ５重量部
希釈剤：トルエン                                            ３０重量部
【００７８】
〔実施例２０〕
実施例１８の複合膜材に凹凸の高低差４５μｍ、凸部点在数約６４０個／cm2 のピラミッド型連続刻印を有するエンボスロールを用いて光輝性樹脂被覆層と光輝性樹脂最外層に凸凹賦型を施した以外は実施例１８と同一として、厚さ０．４５mm、質量４８６ｇ／ｍ2 の複合膜材を得た。この複合膜材のポリウレタン樹脂層の明度指数Ｌ* 値は３２．６であり、光輝性樹脂被覆層と光輝性樹脂最外層の可視光線透過率は５３％であり、また炭素繊維平織物との色差ΔＥ値は１７．４であった。実施例２０で得られた複合膜材の外観は炭素繊維平織物の美麗な編織組織及び、ヘアーラインの透視が可能であると同時に、鮮烈で複雑な赤と緑色のメタリック発色性を有するものであった。また、手に取って観察した時に、この赤と緑のメタリック発色は観察する角度によって変化し、その発色の度合いの強さが変わる特長を同時に発揮した。
【００７９】
〔実施例２１〕
実施例１９の複合膜材に凹凸の高低差８０μｍ、像皮模様連続刻印を有するエンボスロールを用いて光輝性樹脂被覆層と光輝性樹脂最外層に凸凹賦型を施した以外は実施例１９と同一として、厚さ０．４５mm、質量４８６ｇ／ｍ2 の複合膜材を得た。この複合膜材のポリウレタン樹脂層の明度指数Ｌ* 値は３３．９であり、光輝性樹脂被覆層と光輝性樹脂最外層の可視光線透過率は５５％であり、また炭素繊維平織物との色差ΔＥ値は１６．５であった。実施例２１で得られた複合膜材の外観は炭素繊維平織物の美麗な編織組織及び、ヘアーラインの透視が可能であると同時に、複雑な赤と青色のメタリック発色性を有するものであった。また、手に取って観察した時に、この赤と青のメタリック発色は観察する角度によって変化し、その発色の度合いの強さが変わる特長を同時に発揮した。
【００８０】
〔実施例２２〕
実施例６の二色性干渉雲母チタン（１）（商標：イリオジン２１５ルチル・レッドパール：二酸化チタン被覆率４７％：平均粒度１０〜６０μｍ：メルク・ジャパン（株））２．５重量部含有するフィルムを０．１５mm厚の可視光線透過率７３％の乳白色ポリウレタン樹脂フィルムに変更した。次に実施例３の二色性干渉雲母チタン（２）（商標：イリオジン２２５ルチル・ブルーパール：二酸化チタン被覆率５２％：平均粒度１０〜６０μｍ：メルク・ジャパン（株））２．５重量部含有するフィルムを０．１０mm厚の可視光線透過率７４％の乳白色ポリウレタン樹脂フィルムに変更した。これ以外は実施例６と同一とし、この２枚のフィルムを炭素繊維平織物の片面に二色性干渉雲母チタン（１）含有フィルム層を最外層側として、２枚のフィルムを積層（可視光線透過率５８％）して貼り合わせ、厚さ０．４５mm、質量４８６ｇ／ｍ2 の複合膜材を得た。実施例１７で得られた複合膜材の外観は炭素繊維平織物の美麗な編織組織及び、ヘアーラインの透視が可能であると同時に、複雑な赤と青色のメタリック発色性を有するものであった。また、手に取って観察した時に、この赤と青のメタリック発色は観察する角度によって変化し、その発色の度合いの強さが変わる特長を同時に発揮した。
【００８１】
〔実施例２３〕
実施例６の複合膜材の炭素繊維平織物の片表面に二色性干渉雲母チタン（２）（商標：イリオジン２２５ルチル・ブルーパール：二酸化チタン被覆率５２％：平均粒度１０〜６０μｍ：メルク・ジャパン（株））を含む樹脂溶液を８０線メッシュのグラビアロールを用いて塗布・乾燥して光輝性樹脂被覆層を設けた。次にこの光輝性樹脂被覆層形成面に、実施例６の二色性干渉雲母チタン（１）（商標：イリオジン２１５ルチル・レッドパール：二酸化チタン被覆率４７％：平均粒度１０〜６０μｍ：メルク・ジャパン（株））を２．５重量部含有する０．２５mm厚の可視光線透過率６７％の乳白色ポリウレタン樹脂フィルムを実施例６と同一の方法によって積層して貼り合わせ、厚さ０．４６mm、質量４９５ｇ／ｍ2 の複合膜材を得た。実施例２３で得られた複合膜材の外観は炭素繊維平織物の美麗な編織組織及び、ヘアーラインの透視が可能であると同時に、複雑な赤と緑のメタリック発色性を有するものであった。また、手に取って観察した時に、この赤と緑のメタリック発色は観察する角度によって変化し、その発色の度合いの強さが変わる特長を同時に発揮した。
【００８２】
〈グラビア塗布液〉
商標：タケラックＥ−３５０：武田薬品工業（株）：ポリエステル系ポリウレタン樹脂（固形分２６wt％、ＩＰＡ、トルエン溶剤系）  １００重量部
商標：イリオジン２２５ルチル・ブルーパール                  １０重量部
希釈剤：トルエン                                            ３０重量部
【００８３】
〔実施例２４〕
実施例６のエーテル系ポリウレタン樹脂からなる熱可塑性樹脂層を、メタロセン系触媒の存在下重合された直鎖状低密度ポリエチレン樹脂（１）（商標：カーネルＫＦ２７０：ＭＦＲ２．０：密度０．９０７：日本ポリケム（株））６０重量部と、エチレン−酢酸ビニル共重合体樹脂（１）（商標：エバテートＫ２０１０：ＭＦＲ３．０：ＶＡ含有量２５重量％：住友化学工業（株））４０重量部からなるポリオレフィン系樹脂ブレンド１００重量部に対し、二色性干渉雲母チタン（１）（商標：イリオジン２１５ルチル・レッドパール：二酸化チタン被覆率４７％：平均粒度１０〜６０μｍ、メルク・ジャパン（株））２．５重量部、リン酸エステル系滑剤（商標：ＬＴＰ−２：川研ファインケミカル（株））を１．０重量部、ベンゾトリアゾール系紫外線吸収剤（商標：バイオソーブ５１０：共同薬品（株））を０．３重量部、ヒンダードアミン系光安定剤（商標：チヌビン７７０：チバ・スペシャルティ・ケミカルズ（株））を０．２重量部配合した厚さ０．２５mmの可視光線透過率６５％の乳白色ポリオレフィン系樹脂フィルムに変更した。それ以外は実施例６と同一として、厚さ０．４５mm、質量４４５ｇ／ｍ2 の複合膜材を得た。この複合膜材のポリオレフィン系樹脂からなる光輝性樹脂被覆層の明度指数Ｌ* 値は３４．０であり、また炭素繊維平織物との色差ΔＥ値は１５．８であった。実施例２４で得られた複合膜材の外観は炭素繊維平織物の美麗な編織組織及び、ヘアーラインの透視が可能であると同時に、赤色のメタリック発色性を有するものであった。また、手に取って観察した時に、この赤のメタリック発色は観察する角度によって、その発色の度合いの強さが変わる特長を同時に発揮した。
【００８４】
〔比較例１〕
実施例６の明度指数Ｌ* 値が２２．８の炭素繊維平織物（２０００ｄtex （１８００デニール）フィラメント数３０００：糸密度経糸（無撚扁平糸）１２．５本／ｉｎ×緯糸（無撚扁平糸）１２．５本／ｉｎ：空隙率８．５％：質量２００ｇ／ｍ2 ）をポリエステル繊維糸条からなる平織物（糸密度経糸７５０デニール（８３３ｄtex ９６ｆ無撚扁平糸）２２本（２本引揃）／ｉｎ×緯糸７５０デニール（８３０ｄtex ９６ｆ無撚扁平糸）２２本（２本引揃）／ｉｎ：空隙率５．７％：質量１８０ｇ／ｍ2 ：明度指数Ｌ* 値９２．５）に変更した以外は実施例６と同一とし、厚さ０．４５mm、質量４８６ｇ／ｍ2 の複合膜材を得た。この複合膜材のポリウレタン樹脂層の明度指数Ｌ* 値は９０．３であり、またポリエステル繊維平織物との色差ΔＥ値は３．２であった。比較例１で得られた複合膜材の外観はポリエステル繊維平織物の編織組織及び、ヘアーラインの透視は可能であったが、ポリエステル繊維平織物がそのまま見えるために品位に欠け、同時に外観が光輝性に乏しいものであった。
【００８５】
〔比較例２〕
実施例１６のポリエステルマルチフィラメント糸条からなる３軸平織物（糸密度バイアス糸７５０デニール（８３３ｄtex ９６ｆ無撚扁平糸）１９本（２本引揃）／ｉｎ×緯糸７５０デニール（８３３ｄtex ９６ｆ無撚扁平糸）１９本（２本引揃）／ｉｎ：空隙率１２％：質量２６０ｇ／ｍ2 ：明度指数Ｌ* 値９１．３）の黒色染色を省略した以外は実施例６と同一として厚さ０．７８mm、質量７８８ｇ／ｍ2 の複合膜材を得た。この複合膜材のポリウレタン樹脂層の明度指数Ｌ* 値は８９．６であり、またポリエステル繊維平織物との色差ΔＥ値は３．１であった。比較例２で得られた複合膜材の外観は３軸平織物の編織組織及び、ヘアーラインの透視は可能であったが、外観が光輝性に乏しいものであった。
【００８６】
〔比較例３〕
実施例６の二色性干渉雲母チタン（１）（商標：イリオジン２１５ルチル・レッドパール：二酸化チタン被覆率４７％：平均粒度１０〜６０μｍ：メルク・ジャパン（株））２．５重量部を、有彩色雲母酸化鉄（商標：イリオジン５２０ブロンズ・サテン：酸化鉄被覆率４４％：平均粒度５〜２０μｍ：メルク・ジャパン（株））２．５重量部に変更した以外は実施例６と同一とし、厚さ０．４５mm、質量４８６ｇ／ｍ2 の複合膜材を得た。複合膜材に使用したポリウレタン樹脂層フィルムの光線透過率は１８％であり、複合膜材のポリウレタン樹脂層の明度指数Ｌ* 値は６８．１であった。比較例３で得られた複合膜材の外観はブロンズ色のメタリック発色性に優れたものであったが、炭素繊維平織物の編織組織及び、美麗で繊細なヘアーラインが全く隠されてしまい、単調で面白味に欠けるものであった。
【００８７】
〔比較例４〕
実施例６の二色性干渉雲母チタン（１）（商標：イリオジン２１５ルチル・レッドパール：二酸化チタン被覆率４７％：平均粒度１０〜６０μｍ：メルク・ジャパン（株））２．５重量部を、アルミニウム粉末顔料（商標：アルペーストＰ０１００リーフィングメディアム：水面拡散面積１５０００ｇ／ｍ2 ：東洋アルミニウム（株））２．５重量部に変更した以外は実施例６と同一とし、厚さ０．４５mm、質量４８６ｇ／ｍ2 の複合膜材を得た。複合膜材に使用したポリウレタン樹脂層フィルムの光線透過率は１．４％であり、複合膜材のポリウレタン樹脂層の明度指数Ｌ* 値は７８．４であった。比較例４で得られた複合膜材の外観は直射日光の下では銀灰色の光輝性を有するものであったが、屋内の弱い光源の下ではネズミ色にくすんでいた。さらに炭素繊維平織物の編織組織及び、美麗で繊細なヘアーラインが全く隠されてしまい、単調で面白味に欠けるものであった。
【００８８】
【発明の効果】
本発明は従来技術で得られなかった、基材繊維編織物の編織構造の透視性を有しながら、同時に美麗な発色光輝性を有する複合膜材を得ることができ、また実施例１〜２４からも明らかな様に、極めて視覚効果が高いものである。従って本発明の編織組織が透視可能な光輝性複合膜材は、日除けテント、カバー、内装材、装飾用シートなどの用途にも適して用いることが可能であり、その他、雑貨類及びこれらの部材としての用途においても好適に使用することができるものである。